(57)【要約】【課題】  像流れ、およびクリーニングブレードの欠損がなく、長期間にわたって露光むらの発生を抑制することができる感光体、およびこの感光体を備え、小型化および低コスト化に対応した画像形成装置を提供する。【解決手段】  電子写真感光体は、導電性基体１１と、電荷発生層１２と、フィラー含有電荷輸送層１３と、表面側電荷輸送層１４とを含む。フィラー含有電荷輸送層１３は、電荷輸送材料と、平均１次粒子径が０．０６μｍ以上０．３μｍ以下のフィラー粒子２とを含有する。フィラー含有電荷輸送層１３上に積層される表面側電荷輸送層１４は、電荷輸送材料を含有し、フィラー粒子２は含有しない。【選択図】      図１
2013134374.tif 000002
【特許請求の範囲】
【請求項１】
導電性基体と、
前記導電性基体上に積層され、電荷発生材料を含有する電荷発生層と、
前記電荷発生層上に積層され、電荷輸送材料と、平均１次粒子径が０．０６μｍ以上０．３μｍ以下のフィラー粒子とを含有するフィラー含有電荷輸送層と、
前記フィラー含有電荷輸送層上に積層され、電荷輸送材料を含有し、フィラー粒子を含有しない表面側電荷輸送層と、を含むことを特徴とする電子写真感光体。
【請求項２】
表面側電荷輸送層に含有される前記電荷輸送材料が、下記一般式（１）で表わされるエナミン化合物であり、
前記表面側電荷輸送層は、温度２５℃、相対湿度５０％の環境下で、その表面に押込み最大荷重５ｍＮを負荷した場合の弾性仕事率ηＨＵが４７％以上であることを特徴とする請求項１に記載の電子写真感光体。
【化４】
2013134374.tif 000042
（式中、Ａｒ１およびＡｒ２はそれぞれ、置換基を有してもよいアリール基または置換基を有してもよい複素環基を示す。Ａｒ３は、置換基を有してもよいアリール基、置換基を有してもよい複素環基、置換基を有してもよいアラルキル基または置換基を有してもよいアルキル基を示す。Ａｒ４およびＡｒ５はそれぞれ、水素原子、置換基を有してもよいアリール基、置換基を有してもよい複素環基、置換基を有してもよいアラルキル基または置換基を有してもよいアルキル基を示す。ただし、Ａｒ４およびＡｒ５が共に水素原子になることはない。Ａｒ４およびＡｒ５は、原子または原子団を介して互いに結合し、環構造を形成してもよい。ａは、置換基を有してもよいアルキル基、置換基を有してもよいアルコキシ基、置換基を有してもよいジアルキルアミノ基、置換基を有してもよいアリール基、ハロゲン原子または水素原子を示し、ｍは１〜６の整数を示す。ｍが２以上のとき、複数のａは、同一でも異なってもよく、互いに結合して環構造を形成してもよい。Ｒ１は、水素原子、ハロゲン原子または置換基を有してもよいアルキル基を示す。Ｒ２，Ｒ３およびＲ４はそれぞれ、水素原子、置換基を有してもよいアルキル基、置換基を有してもよいアリール基、置換基を有してもよい複素環基または置換基を有してもよいアラルキル基を示す。ｎは０〜３の整数を示し、ｎが２または３のとき、複数のＲ２は同一でも異なってもよく、複数のＲ３は同一でも異なってもよい。ただし、ｎが０のとき、Ａｒ３は置換基を有してもよい複素環基を示す。）
【請求項３】
前記フィラー粒子が、フッ素系樹脂または酸化珪素からなることを特徴とする請求項１または２に記載の電子写真感光体。
【請求項４】
前記フィラー粒子が、前記フィラー含有電荷輸送層の全固形分に対して１重量％以上２０重量％以下含有されることを特徴とする請求項１〜３のいずれか１つに記載の電子写真感光体。
【請求項５】
前記導電性基体から前記電荷発生層に電荷が注入されることを防止するための中間層が、前記導電性基体と前記電荷発生層との間に形成されることを特徴とする請求項１〜４のいずれか１つに記載の電子写真感光体。
【請求項６】
前記電荷発生材料が、Ｘ線回折スペクトルで、少なくともブラッグ角（２θ±０．２°）７．３°、９．４°、９．７°および２７．３°に回折ピークを有し、かつ最大回折ピークが９．４°または９．７°にある結晶型のオキソチタニルフタロシアニンであることを特徴とする請求項１〜５のいずれか１つに記載の電子写真感光体。
【請求項７】
請求項１〜６のいずれか１つに記載の電子写真感光体と、
前記電子写真感光体を帯電させる帯電手段と、
帯電された前記電子写真感光体に対して、単色光を照射することで露光し、静電潜像を形成する露光手段と、
前記静電潜像を現像してトナー像を形成する現像手段と、
前記トナー像を記録媒体上に転写する転写手段と、
転写された前記トナー像を記録媒体上に定着して、画像を形成する定着手段と、
前記電子写真感光体に残留するトナーを除去して回収するクリーニング手段と、を備えることを特徴とする画像形成装置。
【請求項８】
前記露光手段が、単色光としてレーザ光を照射することを特徴とする請求項７に記載の画像形成装置。
【発明の詳細な説明】
【技術分野】
【０００１】
本発明は、電子写真感光体、およびそれを備える画像形成装置に関する。
【背景技術】
【０００２】
複写機、プリンタまたはファクシミリ装置などとして用いられる電子写真方式の画像形成装置（以下、単に「電子写真装置」と記載する）では、以下のような電子写真プロセスを経て画像を形成する。
【０００３】
先ず、画像形成装置に備わる電子写真感光体（以下、単に「感光体」と記載する）表面を、帯電手段によって所定の電位に一様に帯電させる。次いで、一様に帯電させた感光体を、露光手段から画像情報に応じて照射されるレーザ光などの光によって露光し、感光体表面に静電潜像を形成する。感光体表面に形成された静電潜像に対して、現像手段から現像剤を供給し、感光体の表面に現像剤の成分であるトナーと呼ばれる着色された微粒子を付着させる。これによって感光体表面の静電潜像が現像され、トナー像として顕像化される。
【０００４】
顕像化されたトナー像は、転写手段によって感光体表面から記録紙などの転写材上に転写され、その後、定着手段によって定着される。転写手段による転写動作によって記録紙に転写して移行されることなく、感光体表面に残留した残留トナー、および転写時に感光体と接触することで感光体表面に付着した紙粉などの異物は、形成される画像の品質に悪影響を及ぼすことから、感光体表面に接触するように設けられたクリーニング装置によって除去される。
【０００５】
このような電子写真プロセスに用いられる感光体は、導電性材料から成る導電性基体上に、光導電性材料を含有する感光層が積層されて構成される。
【０００６】
光導電性材料としては、無機系の光導電性材料と、有機系の光導電性材料とがあり、有機系の光導電性材料は、有機光導電体（Organic Photoconductor；略称：ＯＰＣ）と呼ばれる。
【０００７】
有機系光導電性材料を用いた感光体（以下、「有機系感光体」と記載する）は、感度、耐久性および環境に対する安定性などに若干の問題を有する。しかしながら、有機系感光体は、無機系感光体に比べて、毒性、製造原価および材料設計の自由度などの点において、多くの利点を有する。また、有機系感光体は、浸漬塗布法に代表される容易かつ安価な方法で感光層を形成することが可能である。
【０００８】
さらに、近年の研究開発によって、感度および耐久性が向上していることから、有機系感光体は、電子写真感光体の主流を占めてきており、現在では特別な場合を除き、感光体としては有機系感光体が用いられる。
【０００９】
感光体は、露光手段によって露光されるため、電荷発生機能と、電荷輸送機能とを有するが、有機系感光体の性能は、特に、電荷発生機能と電荷輸送機能とを別々の物質にそれぞれ分担させたことで著しく改善される。このように電荷発生機能と電荷輸送機能とを別々の物質にそれぞれ分担させた感光体は、機能分離型感光体と呼ばれる。
【００１０】
すなわち、機能分離型感光体は、有機系感光体の有する前述の利点に加え、感光層を構成する材料の選択範囲が広く、任意の特性を有する感光体を比較的容易に作製できるという利点をも有している。
【００１１】
機能分離型感光体は、積層型と単層型との２種類に分類されるが、現状、積層型の感光体が、機能設計上の材料選択の自由度の点で有利であり、広く用いられる。
【００１２】
積層型の機能分離型感光体の感光層は、電荷発生機能を担う電荷発生材料を含有する電荷発生層と、電荷輸送機能を担う電荷輸送材料を含有する電荷輸送層とが積層されて構成される。
【００１３】
近年、電子写真装置は画像形成装置の中でも高速記録性に優れていることから、オフィスユースだけでなくパーソナルユースにおいても幅広く用いられ始めている。これに伴い、装置の小型化やマシントラブルの抑制化に対する具体化が市場から強く要求されている。
【００１４】
また、電子写真装置では、感光体に対して、前述の帯電、露光、現像、転写、クリーニングおよび除電の動作が種々の環境下で繰返し実行される。そのため、感光体には光応答性に優れていること、それに加えて、環境安定性、電気的安定性および機械的外力に対する耐久性（耐刷性）に優れることが求められる。機械的外力は、具体的にはクリーニングブレードによって付与される。
【００１５】
耐刷性を付与する方法として、特許文献１には、感光体の最表面に保護層を設け、その保護層に金属を含有させた感光体が開示されている。また、特許文献２には、最表面層に設けた保護層に潤滑性を付与した感光体が開示されている。特許文献３には、最表面層に設けた保護層を硬化させた感光体が開示されている。特許文献４〜７には、最表面層に設けた保護層にフィラー粒子を含有させた感光体が開示されている。
【００１６】
また、特許文献８には、電荷輸送媒質１００重量部に対し、疎水性酸化チタン微粉末を１重量部から３０重量部含有することにより、機械的強度を向上させた感光体が開示されている。特許文献９には、像保持部材の絶縁層ないし光導電層中にフィラーを含ませることにより、感光体の機械的強度を向上させた感光体が開示されている。特許文献１０には、感光体表面層または電荷輸送層中にフィラーを含有させることにより、感光体表面の硬度の強化、または滑性を付与した積層型電子写真感光体が開示されている。
【００１７】
しかしながら、上記のようにして耐刷性を向上させ、感光層の摩耗を抑制した感光体は、クリーニングブレードを用いても長期間の使用によって生じた感光体表面の汚染物質が除去されにくく、感光体表面の抵抗値が低下する問題がある。
【００１８】
また、感光体の表面にフィラー粒子が含有された感光体は、クリーニングブレードがフィラー粒子と接触することで欠けたり、感光体表面に露出したフィラー粒子によって像流れが発生する。クリーニングブレードが欠けると、欠けた部分を残留トナーが通過し、残留トナーが除去されないので、画像不良の原因になる。このことから、感光体の耐刷性は高い方が好ましいが、極端に高いことは実用的でないと判断される。
【００１９】
高画質の画像を形成する方法として、特許文献１１には、感光体に用いる電荷輸送材料をイオン化ポテンシャルが特定値範囲の電荷輸送材料に限定することで、画像ボケやトナーのフィルミング発生を抑制する感光体が開示されている。また、感光体表面の汚染を予防することで高画質画像を形成する方法があり、特許文献１２には、感光層に、潤滑成分として、シリコーン系樹脂やフッ素系樹脂を含有させた感光体が開示されている。
【００２０】
しかしながら、特許文献１２の感光層に含有させる潤滑成分には、酸化されやすいものもあり、残留電位の蓄積性に対して不利となるケースが少なくない。また、特許文献１１，１２に開示の感光体は、装置の工夫を加えないと滑性が持続できないケースも多く、プロセスに対して適用範囲の狭い技術と言える。また、多くの場合、滑性成分はバインダ成分との親和性が低く、滑性成分が膜の脆化を促進してしまうことがある。
【００２１】
このような問題を解決するため、感光体のみの設計だけでなく、さらにプロセス上の工夫を組み込むことで、高画質画像を形成する方法があり、特許文献１３には、感光体の帯電方式を注入帯電方式とする画像形成装置やヒーターを設けた画像形成装置が開示されている。
【００２２】
しかしながら、特許文献１３に開示の画像形成装置は、装置の小型化や低コスト化に対して不利であり、昨今の市場ニーズに応える技術とは言い難い。
【００２３】
また、一般的に、感光体は長期間の使用によって摩耗するが、磨耗の程度は感光体の面内で均一ではなく、大なり小なり偏在的である。これは、感光体と、クリーニングブレード、帯電ロール、中間転写体などの部材との接触具合などにより、感光体が面内で不均一に摩耗するためである。
【００２４】
感光体表面がその面内において偏磨耗し、感光層の膜厚むらが発生すると、干渉の効果によって感光層への入射光の透過率が感光体面内の位置によって異なるので、感光体表面において露光むらが発生するという問題が起こる。露光むらが発生すると、画像濃度むらとなり、画質が低下する。
【００２５】
このような問題を解決するために、特許文献１４，１５には、感光層の屈折率ｎ１と、最表層（表面層）の屈折率ｎ２とが、規定の関係式を満たす感光体が開示されている。特許文献１４，１５に開示の感光体によれば、感光層へ入射する光の光量低下を抑制することができ、露光むらの発生を抑制することができる。
【先行技術文献】
【特許文献】
【００２６】
【特許文献１】特開昭５７−３０８４６号公報
【特許文献２】特開平１−２３２５９号公報
【特許文献３】特開昭６１−７２２５６号公報
【特許文献４】特開平１−１７２９７０号公報
【特許文献５】特開２００６−９９０３５号公報
【特許文献６】特開昭５２−２５３１号公報
【特許文献７】特開昭６０−５７３４６号公報
【特許文献８】特開昭６１−２５１８６０号公報
【特許文献９】特開平１１−２４９３３３号公報
【特許文献１０】特開平７−２９５２７８号公報
【特許文献１１】特開平８−１８４９７６号公報
【特許文献１２】特開平６−７５３８６号公報
【特許文献１３】特開平１１−２０２５２５号公報
【特許文献１４】特開２００４−１５１５１９号公報
【特許文献１５】特開２００９−２３０１１７号公報
【発明の概要】
【発明が解決しようとする課題】
【００２７】
一般的に、感光体の表面には微小な凸部があり、また、長期間の使用によって表面にきずなどの微小な凹部ができる。きずは、クリーニングブレードとの摺擦などによって生じる。
【００２８】
画像形成装置内において、感光体は、帯電手段によって表面が均一に帯電された後、露光手段から照射された光によって露光されるが、感光体表面に凸部および凹部があると、露光手段から照射された光は、凸部および凹部において反射してしまう。そのため、感光体表面の凸部および凹部に対応する部分は露光させることができず、露光むらが発生する。
【００２９】
特許文献１４，１５に開示の感光体でも、凸部および凹部に起因する露光むらの発生を充分に抑制することができず、画像濃度むらを充分に抑制することができない。
【００３０】
本発明の目的は、像流れ、およびクリーニングブレードの欠損がなく、長期間にわたって露光むらの発生を抑制することができる感光体、およびこの感光体を備え、小型化および低コスト化に対応した画像形成装置を提供することである。
【課題を解決するための手段】
【００３１】
本発明は、導電性基体と、
前記導電性基体上に積層され、電荷発生材料を含有する電荷発生層と、
前記電荷発生層上に積層され、電荷輸送材料と、平均１次粒子径が０．０６μｍ以上０．３μｍ以下のフィラー粒子とを含有するフィラー含有電荷輸送層と、
前記フィラー含有電荷輸送層上に積層され、電荷輸送材料を含有し、フィラー粒子を含有しない表面側電荷輸送層と、を含むことを特徴とする電子写真感光体である。
【００３２】
また本発明は、表面側電荷輸送層に含有される前記電荷輸送材料が、下記一般式（１）で表わされるエナミン化合物であり、
前記表面側電荷輸送層は、温度２５℃、相対湿度５０％の環境下で、その表面に押込み最大荷重５ｍＮを負荷した場合の弾性仕事率ηＨＵが４７％以上であることを特徴とする。
【００３３】
【化１】
2013134374.tif 000003
（式中、Ａｒ１およびＡｒ２はそれぞれ、置換基を有してもよいアリール基または置換基を有してもよい複素環基を示す。Ａｒ３は、置換基を有してもよいアリール基、置換基を有してもよい複素環基、置換基を有してもよいアラルキル基または置換基を有してもよいアルキル基を示す。Ａｒ４およびＡｒ５はそれぞれ、水素原子、置換基を有してもよいアリール基、置換基を有してもよい複素環基、置換基を有してもよいアラルキル基または置換基を有してもよいアルキル基を示す。ただし、Ａｒ４およびＡｒ５が共に水素原子になることはない。Ａｒ４およびＡｒ５は、原子または原子団を介して互いに結合し、環構造を形成してもよい。ａは、置換基を有してもよいアルキル基、置換基を有してもよいアルコキシ基、置換基を有してもよいジアルキルアミノ基、置換基を有してもよいアリール基、ハロゲン原子または水素原子を示し、ｍは１〜６の整数を示す。ｍが２以上のとき、複数のａは、同一でも異なってもよく、互いに結合して環構造を形成してもよい。Ｒ１は、水素原子、ハロゲン原子または置換基を有してもよいアルキル基を示す。Ｒ２，Ｒ３およびＲ４はそれぞれ、水素原子、置換基を有してもよいアルキル基、置換基を有してもよいアリール基、置換基を有してもよい複素環基または置換基を有してもよいアラルキル基を示す。ｎは０〜３の整数を示し、ｎが２または３のとき、複数のＲ２は同一でも異なってもよく、複数のＲ３は同一でも異なってもよい。ただし、ｎが０のとき、Ａｒ３は置換基を有してもよい複素環基を示す。）
【００３４】
また本発明は、前記フィラー粒子が、フッ素系樹脂または酸化珪素からなることを特徴とする。
【００３５】
また本発明は、前記フィラー粒子が、前記フィラー含有電荷輸送層の全固形分に対して１重量％以上２０重量％以下含有されることを特徴とする。
【００３６】
また本発明は、前記導電性基体から前記電荷発生層に電荷が注入されることを防止するための中間層が、前記導電性基体と前記電荷発生層との間に形成されることを特徴とする。
【００３７】
また本発明は、前記電荷発生材料が、Ｘ線回折スペクトルで、少なくともブラッグ角（２θ±０．２°）７．３°、９．４°、９．７°および２７．３°に回折ピークを有し、かつ最大回折ピークが９．４°または９．７°にある結晶型のオキソチタニルフタロシアニンであることを特徴とする。
【００３８】
また本発明は、前記電子写真感光体と、
前記電子写真感光体を帯電させる帯電手段と、
帯電された前記電子写真感光体に対して、単色光を照射することで露光し、静電潜像を形成する露光手段と、
前記静電潜像を現像してトナー像を形成する現像手段と、
前記トナー像を記録媒体上に転写する転写手段と、
転写された前記トナー像を記録媒体上に定着して、画像を形成する定着手段と、
前記電子写真感光体に残留するトナーを除去して回収するクリーニング手段と、を備えることを特徴とする画像形成装置である。
また本発明は、前記露光手段が、単色光としてレーザ光を照射することを特徴とする。
【発明の効果】
【００３９】
本発明によれば、電子写真感光体は、導電性基体と、電荷発生層と、フィラー含有電荷輸送層と、表面側電荷輸送層とを含む。
【００４０】
電荷発生層は、導電性基体上に積層され、電荷発生材料を含有する層である。電荷発生層上に積層されるフィラー含有電荷輸送層は、電荷輸送材料と、平均１次粒子径が０．０６μｍ以上０．３μｍ以下のフィラー粒子とを含有する。フィラー含有電荷輸送層上に積層される表面側電荷輸送層は、電荷輸送材料を含有し、フィラー粒子は含有しない。
【００４１】
フィラー粒子を含有しない表面側電荷輸送層が最表面に形成されており、フィラー粒子が電子写真感光体の表面に露出していないので、クリーニングブレードが欠けることを防止することができるとともに、像流れの発生を抑制することができる。
【００４２】
また、電荷発生層上にフィラー含有電荷輸送層が形成されていることによって、露光手段から出射された単色光が、フィラー粒子内を通過して、電荷発生層の表面方向に拡散する。そのため、凸部または凹部に対応する電荷発生層の前記部分にも単色光を充分に到達させることができるので、電荷発生層において電荷を発生させる必要がある全ての部分から均一に電荷を発生させることができる。したがって、感光体では、表面に凸部や凹部が存在する場合にも、露光むらの発生を抑制することができる。
【００４３】
また本発明によれば、表面側電荷輸送層に含有される電荷輸送材料が、上記一般式（１）で表わされるエナミン化合物である。また、表面側電荷輸送層は、温度２５℃、相対湿度５０％の環境下で、その表面に押込み最大荷重５ｍＮを負荷した場合の弾性仕事率ηＨＵが４７％以上である。
【００４４】
弾性仕事率ηＨＵが４７％未満では、外部応力に対して弾性回復が小さく加わった力がそのまま表面側電荷輸送層の変形につながりやすく、磨耗やきずを引き起こしやすくなる。さらに、表面側電荷輸送層に摺擦するクリーニングブレードの反転などが起こりやすくなる。
【００４５】
上記一般式（１）で表わされるエナミン化合物を含むことで、弾性成分を含む表面側電荷輸送層において、弾性仕事率ηＨＵが４７％以上とすることによって、表面側電荷輸送層が摩耗しにくくなり、また、きずもつきにくくなる。さらに、クリーニングブレードの反転なども起こりにくくなるので、高画質な画像を安定して形成することができる。
【００４６】
また本発明によれば、フィラー粒子が、フッ素系樹脂または酸化珪素からなるので、感光体の電気的および機械的耐久性を向上させることができるとともに、露光むらの発生を安定して防止することができる。
【００４７】
また本発明によれば、フィラー粒子が、フィラー含有電荷輸送層の全固形分に対して１重量％以上２０重量％以下含有されるので、単色光が拡散される範囲を適度な範囲に調整でき、高精度に露光できるとともに、電荷輸送材料による電荷の輸送を妨げることを防止することができる。
【００４８】
また本発明によれば、導電性基体から電荷発生層に電荷が注入されることを防止するための中間層が、導電性基体と電荷発生層との間に形成される。
【００４９】
中間層が形成されることによって、導電性基体からの電荷発生層への電荷の注入を防止することができるので、表面側電荷輸送層の帯電性の低下を防ぐことができる。したがって、表面側電荷輸送層における、露光によって消去されるべき部分以外の電荷の減少を抑え、画像にかぶりなどの欠陥が発生することを防止することができる。
【００５０】
また本発明によれば、電荷発生材料が、Ｘ線回折スペクトルで、少なくともブラッグ角（２θ±０．２°）７．３°、９．４°、９．７°および２７．３°に回折ピークを有し、かつ最大回折ピークが９．４°または９．７°にある結晶型のオキソチタニルフタロシアニンである。
【００５１】
このような結晶型のオキソチタニルフタロシアニンは、露光手段からの光に対する感度が高い。そのため、このような結晶型のオキソチタニルフタロシアニンを電荷発生材料として用いることによって、露光手段からの光に対して、高感度に電荷を発生させることができるので、感光体表面に凸部や凹部が存在し、感光体に入射する光が減少したとしても、必要な部分を露光させることができ、高精細な画像を形成することができる。
【００５２】
また本発明によれば、画像形成装置は、本発明の電子写真感光体と、帯電手段と、露光手段と、現像手段と、転写手段と、定着手段と、クリーニング手段とを備える。
【００５３】
帯電手段は、電子写真感光体を帯電させる。露光手段は、帯電された電子写真感光体に対して、単色光を照射することで露光し、静電潜像を形成する。現像手段は、静電潜像を現像してトナー像を形成する。転写手段は、トナー像を記録媒体上に転写する。定着手段は、転写されたトナー像を記録媒体上に定着して、画像を形成する。クリーニング手段は、電子写真感光体に残留するトナーを除去して回収する。
【００５４】
本発明の画像形成装置は、クリーニング手段の欠けを防止できるとともに、像流れおよび露光むらの発生を抑制できる本発明の電子写真感光体を備える。したがって、高画質な画像を形成することができる。
【００５５】
また本発明によれば、露光手段が、単色光としてレーザ光を照射するので、安定して高画質な画像を形成することができる。
【図面の簡単な説明】
【００５６】
【図１】本発明の第１の実施形態である電子写真感光体１の構成を示す断面図である。
【図２】図１（ｂ）に示す感光層２５の拡大断面図である。
【図３】電荷発生材料として好適な結晶型のオキソチタニルフタロシアニンのＸ線回折パターンを示す図である。
【図４】単色光３３の拡散範囲と、拡散させた単色光３３の強度とを示すグラフである。
【図５】表面側電荷輸送層１４に付与する荷重と、押し込み深さとを示すグラフである。
【図６】本発明の第２形態である感光体３の構成を示す断面図である。
【図７】感光体１を備える画像形成装置３０の構成を簡略化して示す図である。
【発明を実施するための形態】
【００５７】
１、感光体
（１）第１実施形態
図１は、本発明の第１の実施形態である電子写真感光体１の構成を示す断面図である。本実施形態の電子写真感光体（以下、単に「感光体」と記載する）１は、円筒状の部材であり、図１（ａ）は、感光体１のその軸線方向に垂直な断面図である。図１（ｂ）は、感光体１をその軸線を含む一平面で切断した断面図である。
【００５８】
感光体１は、導電性材料から成る円筒状の導電性基体１１と、導電性基体１１の外周面上に積層される層であって、電荷発生材料を含有する電荷発生層１２と、電荷発生層１２の上に積層される層であって、電荷輸送材料とフィラー粒子とを含有するフィラー含有電荷輸送層１３と、フィラー含有電荷輸送層１３上に積層される層であって、電荷輸送材料を含有し、フィラー粒子２を含有しない表面側電荷輸送層１４とを含む。
【００５９】
フィラー含有電荷輸送層１３と、表面側電荷輸送層１４とで、電荷輸送層１５を構成し、電荷発生層１２と、電荷輸送層１５とで、感光層を構成する。感光体１は、積層型感光体である。
【００６０】
本実施形態の感光体１には、重要な特徴が２つある。
１つ目は、感光体１の最表面に、フィラー粒子２を含有しない表面側電荷輸送層１４が形成されており、フィラー粒子２が感光体１の表面に露出していないことである。
【００６１】
感光体１は、後述する画像形成装置内で使用され、画像形成装置内において、クリーニングブレードが接触している。クリーニングブレードが感光体１表面を摺擦することで、感光体１表面からオフセットトナーなどが除去されるという効果があるが、仮に、感光体１の表面にフィラー粒子２が露出していると、そのフィラー粒子２と接触することで、クリーニングブレードが欠けてしまうおそれがある。また、露出しているフィラー粒子２に、帯電装置などから発生するオゾン、ＮＯｘなどの酸化性ガスが吸着することによって、感光体表面におけるフィラー粒子２が露出している部分が低抵抗化し、帯電されないことから、像流れが発生する。
【００６２】
本実施形態の感光体１は、フィラー粒子を含有しない表面側電荷輸送層１４が最表面に形成され、フィラー粒子２が感光体１の表面に露出していないので、クリーニングブレードが欠けることを防止することができる。また、像流れの発生を抑制することができる。
【００６３】
２つ目は、電荷発生層１２上に、フィラー含有電荷輸送層１３が形成されていることである。
【００６４】
図２は、図１（ｂ）に示す感光層２５の拡大断面図である。
感光体１の表面には微小な凸部１７があり、また、長期間の使用によって表面にきずなどの微小な凹部１８ができる。きずは、クリーニングブレードとの摺擦などによって生じる。
【００６５】
後述する画像形成装置３０内において、感光体１は、帯電手段３６によって表面が均一に帯電された後、露光手段４９から照射された単色光３３によって露光される。
【００６６】
露光手段４９から照射された単色光３３は、表面側電荷輸送層１４表面に対して垂直に入射し、フィラー含有電荷輸送層１３を通過して、電荷発生層１２に到達する。電荷発生層１２において、単色光３３が到達した部分からは、電荷が発生し、その電荷が発生した部分に対応する感光体１表面の部分では、帯電量が低下する。このようにして露光が行われた結果、感光体１表面に静電潜像が形成される。
【００６７】
しかしながら、露光手段から照射された単色光３３は、図２に示すように、凸部１７および凹部１８において、表面側電荷輸送層１４に入射されずに反射してしまう。そのため、電荷発生層１２において凸部１７および凹部１８に対応する部分、すなわち、凸部１７や凹部１８がなければ、単色光３３が到達するが、凸部１７や凹部１８部分が存在するために単色光３３が到達しない部分からは、電荷が発生しにくい。
【００６８】
本実施形態の感光体１は、電荷発生層１２上に、フィラー含有電荷輸送層１３が形成されており、表面側電荷輸送層１４から入射された単色光３３が、フィラー粒子２内を通過することによって光学距離が変わり、電荷発生層１２の表面方向に拡散する。そのため、凸部１７または凹部１８に対応する電荷発生層１２の前記部分にも単色光３３を充分に到達させることができるので、電荷発生層１２において電荷を発生させる必要がある全ての部分から均一に電荷を発生させることができる。したがって、感光体１では、表面に凸部１７や凹部１８が存在する場合にも、露光むらの発生を抑制することができる。
【００６９】
以下では、感光体１の具体的な構成について詳細に記載し、その後、本発明の第２の実施形態である感光体３について記載する。
【００７０】
（導電性基体）
導電性基体１１は、感光体の電極としての役割を果たすとともに、電荷発生層１２、フィラー含有電荷輸送層１３および表面側電荷輸送層１４の支持部材としても機能する。
【００７１】
導電性基体１１の形状は、本実施形態では円筒状であるけれども、これに限定されることなく円柱状、シート状または無端ベルト状などであってもよい。
【００７２】
導電性基体１１を構成する導電性材料としては、たとえばアルミニウム、銅、真鍮、亜鉛、ニッケル、ステンレス鋼、クロム、モリブデン、バナジウム、インジウム、チタン、金、白金などの導電性金属または合金材料；アルミニウム、アルミニウム合金、酸化錫、金や酸化インジウムなどの導電性の金属、合金または金属酸化物を用いることができる。
【００７３】
またこれらの金属材料に限定されることなく、ポリエチレンテレフタレート、ナイロン、ポリエステル、ポリオキシメチレンもしくはポリスチレンなどの高分子材料、硬質紙またはガラスなどの表面に、上記金属箔をラミネートしたもの、上記金属材料を蒸着したもの、または導電性高分子、酸化錫、酸化インジウムなどの導電性化合物の層を蒸着もしくは塗布したものなどを用いることもできる。
これらの導電性材料は所定の形状に加工されて使用される。
【００７４】
導電性基体１１の表面には、必要に応じて、画質に影響のない範囲内で、陽極酸化皮膜処理、薬品もしくは熱水などによる表面処理、着色処理、または表面を粗面化するなどの乱反射処理を施してもよい。
【００７５】
後述する本発明の画像形成装置３０では、露光手段４９が、単色光３３としてレーザ光３３を照射するが、レーザ光３３の波長が揃っているので、感光体１表面で反射されたレーザ光３３と感光体１内部で反射されたレーザ光３３とが干渉を起こし、この干渉による干渉縞が画像上に現れて画像欠陥となることがある。
【００７６】
しかしながら、導電性基体１１の表面に上記のような処理を施すことによって、この波長の揃ったレーザ光の干渉による画像欠陥を防止することができる。
【００７７】
（電荷発生層）
電荷発生層１２は、単色光３３を吸収することによって電荷を発生する電荷発生材料を主成分として含有する。
【００７８】
電荷発生材料として有効な物質としては、有機系顔料を含む有機系光導電性材料および無機顔料を含む無機系光導電性材料が挙げられる。
【００７９】
有機系顔料を含む有機系光導電性材料としては、モノアゾ系顔料、ビスアゾ系顔料およびトリスアゾ系顔料などのアゾ系顔料、インジゴおよびチオインジゴなどのインジゴ系顔料、ペリレンイミドおよびペリレン酸無水物などのペリレン系顔料、アントラキノンおよびピレンキノンなどの多環キノン系顔料、金属フタロシアニンおよび無金属フタロシアニンなどのフタロシアニン系顔料、スクアリリウム色素、ピリリウム塩類およびチオピリリウム塩類、トリフェニルメタン系色素などの有機光導電性材料が挙げられる。
【００８０】
また、電荷発生材料としては、図３に示すような、Ｃｕ−Ｋα特性Ｘ線によるＸ線回折スペクトルで、少なくともブラッグ角（２θ±０．２°）７．３°、９．４°、９．７°および２７．３°に明確な回折ピークを有し、かつ最大回折ピークが９．４°または９．７°である結晶型のオキソチタニルフタロシアニンを用いることがより好ましい。図３は、電荷発生材料として好適な結晶型のオキソチタニルフタロシアニンのＸ線回折パターンを示す図である。
【００８１】
このような結晶型のオキソチタニルフタロシアニンは、露光手段からの単色光３３に対する感度が高い。そのため、このような結晶型のオキソチタニルフタロシアニンを電荷発生材料として用いることによって、露光手段からの単色光３３に対して、高感度に電荷を発生させることができ、感光体１表面に凸部１７や凹部１８が存在し、感光体１に入射する単色光３３が減少したとしても、必要な部分を露光させることができ、高精細な画像を形成することができる。
【００８２】
また、無機顔料を含む無機系光導電性材料としては、セレンおよびその合金、ヒ素-セレン、硫化カドミウム、酸化亜鉛、アモルファスシリコン、その他の無機光導電体が挙げられる。
【００８３】
電荷発生材料は、メチルバイオレット、クリスタルバイオレット、ナイトブルーおよびビクトリアブルーなどに代表されるトリフェニルメタン系染料、エリスロシン、ローダミンＢ、ローダミン３Ｒ、アクリジンオレンジおよびフラペオシンなどに代表されるアクリジン染料、メチレンブルーおよびメチレングリーンなどに代表されるチアジン染料、カプリブルーおよびメルドラブルーなどに代表されるオキサジン染料、シアニン染料、スチリル染料、ピリリウム塩染料またはチオピリリウム塩染料などの増感染料と組合わされて使用してもよい。
【００８４】
電荷発生層１２の形成方法としては、電荷発生材料を導電性基体１１の表面に真空蒸着する方法、または電荷発生材料を適当な溶剤中に分散して得られる電荷発生層用塗布液を導電性基体１１の表面に塗布する方法などが用いられる。
【００８５】
これらの中でも、結着剤である結着樹脂を溶剤中に混合して得られる結着樹脂溶液中に、電荷発生材料を従来公知の方法によって分散して電荷発生層用塗布液を調製し、得られた塗布液を導電性基体１１の表面に塗布する方法が好適に用いられる。以下、この方法について説明する。
【００８６】
まず、電荷発生層１２に用いられる結着樹脂としては、たとえばポリエステル樹脂、ポリスチレン樹脂、ポリウレタン樹脂、フェノール樹脂、アルキッド樹脂、メラミン樹脂、エポキシ樹脂、シリコーン樹脂、アクリル樹脂、メタクリル樹脂、ポリカーボネート樹脂、ポリアリレート樹脂、フェノキシ樹脂、ポリビニルブチラール樹脂、ポリ塩化ビニル樹脂およびポリビニルホルマール樹脂などの樹脂、ならびにこれらの樹脂を構成する繰返し単位のうちの２つ以上を含む共重合体樹脂などを挙げることができる。
【００８７】
共重合体樹脂の具体例としては、たとえば塩化ビニル−酢酸ビニル共重合体樹脂、塩化ビニル−酢酸ビニル−無水マレイン酸共重合体樹脂およびアクリロニトリル−スチレン共重合体樹脂などの絶縁性樹脂などを挙げることができる。
【００８８】
結着樹脂はこれらに限定されるものではなく、一般に用いられる樹脂を結着樹脂として使用することができる。これらの樹脂は、１種が単独で使用されてもよく、また２種以上が混合されて使用されてもよい。
【００８９】
電荷発生層用塗布液の溶剤には、たとえばジクロロメタンもしくはジクロロエタンなどのハロゲン化炭化水素、メタノール、エタノールなどのアルコール類、アセトン、メチルエチルケトンもしくはシクロヘキサノンなどのケトン類、酢酸エチルもしくは酢酸ブチルなどのエステル類、テトラヒドロフランもしくはジオキサンなどのエーテル類、１,２−ジメトキシエタンなどのエチレングリコールのアルキルエーテル類、ベンゼン、トルエンもしくはキシレンなどの芳香族炭化水素類、またはＮ,Ｎ−ジメチルホルムアミドもしくはＮ,Ｎ−ジメチルアセトアミドなどの非プロトン性極性溶剤などが用いられる。
【００９０】
上記の溶剤の中でも、地球環境に対する配慮から、非ハロゲン系有機溶剤が好適に用いられる。上記の溶剤は、１種が単独で使用されてもよく、２種以上の混合溶剤として使用してもよい。
【００９１】
電荷発生材料と結着樹脂とを含んで構成される電荷発生層１２において、電荷発生材料の重量Ｗ１と結着樹脂の重量Ｗ２との比率Ｗ１／Ｗ２は、１００分の１０（１０／１００）以上１００分の４００（４００／１００）以下であることが好ましい。
【００９２】
前記比率Ｗ１／Ｗ２が１０／１００未満であると、感光体１の感度が低下する。前記比率Ｗ１／Ｗ２が４００／１００を超えると、電荷発生層１２の膜強度が低下するだけでなく、電荷発生材料の分散性が低下して粗大粒子が増大するので、露光によって消去されるべき部分以外の表面電荷が減少し、画像欠陥、特に白地にトナーが付着し微小な黒点が形成される黒ぽちと呼ばれる画像のかぶりが多くなる。したがって、前記比率Ｗ１／Ｗ２の好適な範囲を、１０／１００以上、４００／１００以下とした。
【００９３】
電荷発生材料は、結着樹脂溶液中に分散される前に、予め粉砕機によって粉砕処理されてもよい。
【００９４】
粉砕処理に用いられる粉砕機としては、ボールミル、サンドミル、アトライタ、振動ミルおよび超音波分散機などを挙げることができる。
【００９５】
また、電荷発生材料を結着樹脂溶液中に分散させる際に用いられる分散機としては、ペイントシェーカー、ボールミルおよびサンドミルなどを挙げることができる。このときの分散条件としては、用いる容器および分散機を構成する部材の摩耗などによる不純物の混入が起こらないように適当な条件を選択する。
【００９６】
電荷発生層用塗布液の塗布方法としては、スプレイ法、バーコート法、ロールコート法、ブレード法、リング法および浸漬塗布法などを挙げることができる。
【００９７】
これらの塗布方法のうちから、塗布の物性および生産性などを考慮に入れて最適な方法を選択することができる。
【００９８】
これらの塗布方法の中でも、特に浸漬塗布法は、塗布液を満たした塗工槽に導電性基体１１を浸漬した後、一定速度または逐次変化する速度で引上げることによって導電性基体１１の表面上に電荷発生層１２を形成する方法であり、比較的簡単で、生産性および原価の点で優れているので、電子写真感光体を製造する場合に多く利用されている。なお、浸漬塗布法に用いる装置には、塗布液の分散性を安定させるために、超音波発生装置に代表される塗布液分散装置を設けてもよい。
【００９９】
電荷発生層１２の膜厚は、０.０５μｍ以上５μｍ以下であることが好ましく、より好ましくは０.１μｍ以上１μｍ以下である。
【０１００】
電荷発生層１２の膜厚が０.０５μｍ未満であると、光吸収の効率が低下し、感光体１の感度が低下する。電荷発生層１２の膜厚が５μｍを超えると、電荷発生層１２内での電荷移動が感光層２５の表面電荷を消去する過程の律速段階となり、感光体１の感度が低下する。
【０１０１】
（フィラー含有電荷輸送層）
電荷発生層１２上には、フィラー含有電荷輸送層１３が設けられる。フィラー含有電荷輸送層１３は、電荷発生層１２に含まれる電荷発生材料が発生させた電荷を受入れ、これを輸送する能力を有する電荷輸送材料と、電荷輸送材料を結着させる結着樹脂、さらにフィラー粒子２を含んで構成される。
【０１０２】
電荷輸送材料としては、エナミン誘導体、カルバゾール誘導体、オキサゾール誘導体、オキサジアゾール誘導体、チアゾール誘導体、チアジアゾール誘導体、トリアゾール誘導体、イミダゾール誘導体、イミダゾロン誘導体、イミダゾリジン誘導体、ビスイミダゾリジン誘導体、スチリル化合物、ヒドラゾン化合物、多環芳香族化合物、インドール誘導体、ピラゾリン誘導体、オキサゾロン誘導体、ベンズイミダゾール誘導体、キナゾリン誘導体、ベンゾフラン誘導体、アクリジン誘導体、フェナジン誘導体、アミノスチルベン誘導体、トリアリールアミン誘導体、トリアリールメタン誘導体、フェニレンジアミン誘導体、スチルベン誘導体およびベンジジン誘導体などを挙げることができる。
【０１０３】
また、これらの化合物から生じる基を主鎖または側鎖に有するポリマー、たとえばポリ（Ｎ−ビニルカルバゾール）、ポリ（１−ビニルピレン）、ポリ−ｇ−カルバゾリルエチルグルタメート、ポリビニルピレン、ポリビニルフェナントレンおよびポリ（９−ビニルアントラセン）なども挙げられる。
【０１０４】
電荷輸送材料としては、下記一般式（１）で表わされるエナミン化合物を用いることがより好ましい。
【０１０５】
【化２】
2013134374.tif 000004
（式中、Ａｒ１およびＡｒ２はそれぞれ、置換基を有してもよいアリール基または置換基を有してもよい複素環基を示す。Ａｒ３は、置換基を有してもよいアリール基、置換基を有してもよい複素環基、置換基を有してもよいアラルキル基または置換基を有してもよいアルキル基を示す。Ａｒ４およびＡｒ５はそれぞれ、水素原子、置換基を有してもよいアリール基、置換基を有してもよい複素環基、置換基を有してもよいアラルキル基または置換基を有してもよいアルキル基を示す。ただし、Ａｒ４およびＡｒ５が共に水素原子になることはない。Ａｒ４およびＡｒ５は、原子または原子団を介して互いに結合し、環構造を形成してもよい。ａは、置換基を有してもよいアルキル基、置換基を有してもよいアルコキシ基、置換基を有してもよいジアルキルアミノ基、置換基を有してもよいアリール基、ハロゲン原子または水素原子を示し、ｍは１〜６の整数を示す。ｍが２以上のとき、複数のａは、同一でも異なってもよく、互いに結合して環構造を形成してもよい。Ｒ１は、水素原子、ハロゲン原子または置換基を有してもよいアルキル基を示す。Ｒ２，Ｒ３およびＲ４はそれぞれ、水素原子、置換基を有してもよいアルキル基、置換基を有してもよいアリール基、置換基を有してもよい複素環基または置換基を有してもよいアラルキル基を示す。ｎは０〜３の整数を示し、ｎが２または３のとき、複数のＲ２は同一でも異なってもよく、複数のＲ３は同一でも異なってもよい。ただし、ｎが０のとき、Ａｒ３は置換基を有してもよい複素環基を示す。）
【０１０６】
上記一般式（１）で示されるエナミン化合物のうち、特性、原価および生産性などの観点から特に優れた化合物としては、Ａｒ１およびＡｒ２が共にフェニル基であり、Ａｒ３がフェニル基、トリル基、ｐ−メトキシフェニル基、ビフェニリル基、ナフチル基またはチエニル基であり、Ａｒ４およびＡｒ５のうちの少なくともいずれか一方がフェニル基、ｐ−トリル基、ｐ−メトキシフェニル基、ナフチル基、チエニル基またはチアゾリル基であり、Ｒ１，Ｒ２，Ｒ３およびＲ４が共に水素原子であり、ｎが１であるものを挙げることができる。
【０１０７】
上記一般式（１）で示されるエナミン化合物の具体例としては、たとえば以下の表１〜表３２に示す例示化合物Ｎｏ．１〜Ｎｏ．２２２を挙げることができるけれども、前記一般式（１）で示されるエナミン化合物は、これらに限定されるものではない。
【０１０８】
なお、表１〜表３２では、各例示化合物を前記一般式（１）の各基に対応する基で表している。ただし、表１〜表３２において、Ａｒ４およびＡｒ５が原子または原子団を介して互いに結合し、環構造を形成したものを例示する場合には、Ａｒ４の欄からＡｒ５の欄に渡って、Ａｒ４およびＡｒ５が結合する炭素−炭素二重結合と、その炭素−炭素二重結合の炭素原子と共にＡｒ４およびＡｒ５が形成する環構造とを合わせて示す。
【０１０９】
【表１】
2013134374.tif 000005
【０１１０】
【表２】
2013134374.tif 000006
【０１１１】
【表３】
2013134374.tif 000007
【０１１２】
【表４】
2013134374.tif 000008
【０１１３】
【表５】
2013134374.tif 000009
【０１１４】
【表６】
2013134374.tif 000010
【０１１５】
【表７】
2013134374.tif 000011
【０１１６】
【表８】
2013134374.tif 000012
【０１１７】
【表９】
2013134374.tif 000013
【０１１８】
【表１０】
2013134374.tif 000014
【０１１９】
【表１１】
2013134374.tif 000015
【０１２０】
【表１２】
2013134374.tif 000016
【０１２１】
【表１３】
2013134374.tif 000017
【０１２２】
【表１４】
2013134374.tif 000018
【０１２３】
【表１５】
2013134374.tif 000019
【０１２４】
【表１６】
2013134374.tif 000020
【０１２５】
【表１７】
2013134374.tif 000021
【０１２６】
【表１８】
2013134374.tif 000022
【０１２７】
【表１９】
2013134374.tif 000023
【０１２８】
【表２０】
2013134374.tif 000024
【０１２９】
【表２１】
2013134374.tif 000025
【０１３０】
【表２２】
2013134374.tif 000026
【０１３１】
【表２３】
2013134374.tif 000027
【０１３２】
【表２４】
2013134374.tif 000028
【０１３３】
【表２５】
2013134374.tif 000029
【０１３４】
【表２６】
2013134374.tif 000030
【０１３５】
【表２７】
2013134374.tif 000031
【０１３６】
【表２８】
2013134374.tif 000032
【０１３７】
【表２９】
2013134374.tif 000033
【０１３８】
【表３０】
2013134374.tif 000034
【０１３９】
【表３１】
2013134374.tif 000035
【０１４０】
【表３２】
2013134374.tif 000036
【０１４１】
フィラー含有電荷輸送層１３を構成する結着樹脂には、透明性や耐刷性に優れるなどの理由から、当該分野で周知のポリカーボネートを主成分とする樹脂が好適に選択される。
【０１４２】
その他に、第２成分として、たとえばポリメチルメタクリレート樹脂、ポリスチレン樹脂、ポリ塩化ビニル樹脂などのビニル重合体樹脂およびこれらを構成する繰返し単位のうちの２つ以上を含む共重合体樹脂、ならびにポリエステル樹脂、ポリエステルカーボネート樹脂、ポリスルホン樹脂、フェノキシ樹脂、エポキシ樹脂、シリコーン樹脂、ポリアリレート樹脂、ポリアミド樹脂、ポリエーテル樹脂、ポリウレタン樹脂、ポリアクリルアミド樹脂およびフェノール樹脂などが挙げられる。またこれらの樹脂を部分的に架橋した熱硬化性樹脂も挙げられる。これらの樹脂は単独で使用してもよく、また、２種以上の混合物を使用してもよい。
【０１４３】
なお、上記の主成分とは、ポリカーボネート樹脂の重量％が、電荷輸送層を構成する総結着樹脂中で最も高い割合を占めることを意味し、より好ましくは５０〜９０重量％の範囲を占めることを意味する。
【０１４４】
また、上記の第２成分としての樹脂は、上記総結着樹脂中１０〜５０重量％の範囲で用いられ得る。
【０１４５】
また、フィラー含有電荷輸送層１３における電荷輸送材料と結着樹脂との割合は、重量比で１０/１０〜１０/１８の範囲が好ましい。
【０１４６】
フィラー粒子２には、大別して、有機系フィラーと金属酸化物を中心とする無機系フィラーがある。一般に、感光体表面の濡れ性を制御し、異物などの付着を抑制する目的でフッ素系樹脂からなる有機系フィラーが用いられ、耐刷性向上を目的とした用途に無機系フィラーが主に用いられる。
【０１４７】
有機系フィラーを構成するフッ素樹脂としては、四フッ化エチレン、三フッ化塩化エチレン樹脂、六フッ化エチレンプロピレン樹脂、フッ化ビニル樹脂、フッ化ビニリデン樹脂、二フッ化二塩化エチレン樹脂およびこれらの共重合体の中から１種あるいは２種以上を適宜選択するのが好ましいが、特に、四フッ化エチレン樹脂およびフッ化ビニリデン樹脂が好ましい。
【０１４８】
無機系フィラーとしては、材料としての硬度が高く、結着樹脂に分散しやすいものが好ましい。たとえば、酸化珪素（シリカ）、酸化チタン、酸化亜鉛、酸化カルシウム、酸化アルミニウム（アルミナ）などの酸化物、あるいは、窒化珪素、窒化アルミニウムなどの窒化化合物からなる粒子が挙げられる。特に、電荷郵送層中での光散乱を考慮した結果、フィラー粒子２以外の成分の屈折率との差が小さい酸化珪素（シリカ）が好適である。
【０１４９】
これらのうち、フィラー粒子２としては、フッ素系樹脂からなる粒子またはシリカ（酸化珪素：ＳｉＯ２）粒子を用いることがより好ましい。フィラー粒子２として、フッ素系樹脂からなる粒子またはシリカ粒子を用いることによって、感光体の電気的および機械的耐久性を向上させることができるとともに、露光むらの発生を安定して防止することができる。
【０１５０】
さらに、フィラー含有電荷輸送層１３中での光の散乱を考慮すると、フィラー粒子２として、シリカ粒子を用いることが最も好ましい。
【０１５１】
シリカは、フィラー含有電荷輸送層１３での媒質である結着樹脂との屈折率の差が小さいので、電荷発生層１２における単色光３３を到達させたい部分へ、露光手段４９から照射された単色光３３を精度よく到達させることができる。
【０１５２】
なお、フィラー含有電荷輸送層１３の厚みをｄ、フィラー含有電荷輸送層１３の屈折率をｎとし、フィラー粒子２の粒径をｒＰ、フィラー粒子２の屈折率をｎＰとした場合、照射された波長λの単色光３３は、フィラー粒子２を通過するときには、光学距離が（ｄ−ｒＰ）ｎ＋ｒＰ・ｎＰであるのに対して、フィラー粒子２を通過しないときには、光学距離がｄｎとなる。
【０１５３】
この差ｒＰ（ｎ−ｎＰ）がλ／４ｎ以上であれば、フィラー粒子２を通過した単色光３３と通過しない単色光３３とで位相がπ／２以上ずれるので、単色光３３が拡散されて、露光むらの発生が抑制される。
【０１５４】
露光むらの発生を抑制するためには、単色光３３を適度な範囲に拡散させることと、拡散させた単色光３３の強度が充分に大きいことが必要となる。単色光３３が拡散される範囲が広すぎると、露光させたい部分ではない非露光領域まで露光されてしまうおそれが高くなる。また、拡散させた単色光３３の強度が弱ければ、電荷発生層１２から電荷を充分に発生させることができない。
【０１５５】
フィラー粒子２による単色光３３の拡散範囲および強度は、主に、フィラー粒子２の平均１次粒子径と、フィラー粒子２の含有量とに依存する。図４は、単色光３３の拡散範囲と、拡散させた単色光３３の強度とを示すグラフである。
【０１５６】
図４に示すグラフは、光学シミュレーションにて作成されたものであり、屈折率１．５のフィラー粒子を、屈折率１．７のポリカーボネートに均一に分散させた厚さ０．０３ｍｍの樹脂板の一主面側に、０．００１ｍｍの間隔を空けて測定面を配置し、他主面側から、強度が０．５Ｗ／ｍｍの単色光３３を照射したという条件でシミュレーションしたものである。
【０１５７】
ｘ軸は、単色光３３を照射した位置から測定面の中心までの距離を示し、ｙ軸は、測定面の中心における単色光３３の強度を示す。
【０１５８】
図４のグラフにおいて、線ａは、平均１次粒子径が２０ｎｍのフィラー粒子２を、１０重量％含有させた樹脂板に単色光３３を照射したデータである。線ｂは、平均１次粒子径が１００ｎｍのフィラー粒子２を、１０重量％含有させた樹脂板に単色光３３を照射したデータである。線ｃは、平均１次粒子径が３００ｎｍのフィラー粒子２を、１０重量％含有させた樹脂板に単色光３３を照射したデータである。線ｄは、平均１次粒子径が３００ｎｍのフィラー粒子２を、１０重量％含有させた樹脂板に単色光３３を照射したデータである。線ｅは、平均１次粒子径が５００ｎｍのフィラー粒子２を、１０重量％含有させた樹脂板に単色光３３を照射したデータである。線ｆは、平均１次粒子径が３００ｎｍのフィラー粒子２を、２０重量％含有させた樹脂板に単色光３３を照射したデータである。線ｇは、平均１次粒子径が３００ｎｍのフィラー粒子２を、３０重量％含有させた樹脂板に単色光３３を照射したデータである。なお、単色光３３の強度（％）は、樹脂板に照射した単色光３３の強度に対する、測定面の中心で測定された単色光３３の強度の割合である。
【０１５９】
線ａ〜ｇの全てに当てはまる傾向として、単色光３３を照射した位置から測定面の中心までの距離が長くなるほど、測定面の中心における単色光３３の強度が小さくなっている。すなわち、広い範囲に拡散するほど、単色光３３の強度は小さくなる。
【０１６０】
また、単色光３３を照射した位置から測定面の中心までの距離が同じであっても、フィラー粒子２の平均１次粒子径が小さいほど、測定面の中心における単色光３３の強度が小さくなることがわかる。
【０１６１】
また、単色光３３を照射した位置から測定面の中心までの距離が同じであっても、フィラー粒子２の含有量が少ないほど、測定面の中心における単色光３３の強度が小さくなることがわかる。
【０１６２】
すなわち、フィラー粒子２の平均１次粒子径が小さくなり、フィラー粒子２の含有量が少なくなるほど、拡散範囲が狭くなって、測定面の中心における単色光３３の強度も小さくなる。
【０１６３】
さらに、電荷発生層１２とフィラー粒子２との距離も、拡散範囲および強度に関係する。電荷発生層１２とフィラー粒子２との距離が短ければ、単色光３３の拡散範囲も狭くなり、かつ拡散した単色光３３の強度が高くなる。電荷発生層１２とフィラー粒子２との距離が長ければ、それだけ広い範囲に単色光３３が拡散するが、その分、拡散した単色光３３の強度は弱くなる。
【０１６４】
本実施形態では、フィラー粒子２に入射する前の単色光３３の強度をできるだけ維持しつつ、適度な範囲に拡散させることが好ましい。したがって、フィラー粒子２を、電荷発生層１２により近い位置、すなわち電荷発生層１２に直接積層される層に含有させた。
【０１６５】
この電荷発生層１２と、フィラー粒子２との距離も考慮した、フィラー粒子２の平均１次粒子径の好ましい範囲は、０．０６μｍ以上０．３μｍ以下であり、フィラー粒子２のフィラー含有電荷輸送層１３の全固形分に対する好ましい含有量は、１重量（ｗｔ）％以上２０重量（ｗｔ）％以下である。
【０１６６】
フィラー粒子２の平均１次粒子径が０．０６μｍ未満であると、露光手段４９から照射された単色光３３を拡散させることができず、露光むらの発生を抑制することができない。フィラー粒子２の平均１次粒子径が０．３μｍを超えると、露光手段から照射された単色光３３が不所望に広い範囲にまで拡散されるので、非露光領域まで露光されるおそれがある。また、電荷輸送材料による電荷の輸送を妨げる原因になる。
【０１６７】
フィラー粒子２の含有量が１重量％未満であると、単色光３３を充分に拡散させることができず、露光むらが発生するおそれがある。また、充分な耐刷機能が得られない。フィラー粒子２の含有量が２０重量％を超えると、電荷輸送材料による電荷の輸送が妨げられやすくなり、露光むらが発生しやすくなる。また、感光体１のくり返し使用による感度劣化が顕著になり、感光体１としての機能が失われる。
【０１６８】
フィラー含有電荷輸送層１３が、電荷発生層１２の外周面上に形成された感光体１において、フィラー粒子２の平均１次粒子径が、０．０６μｍ以上０．３μｍ以下であり、フィラー粒子２の含有量が、１重量％以上２０重量％以下であることによって、単色光３３が拡散される範囲を適度な範囲に調整でき、高精度に露光できるとともに、電荷輸送材料による電荷の輸送を妨げることを防止することができる。
【０１６９】
フィラー粒子の添加にあたっては、均一な粒子分散状態を形成するために、当業者に公知のボールミル、サンドミル、アトライタ、振動ミル、超音波分散機またはペイントシェーカーなどさまざまな分散手法を用いることができる。
【０１７０】
フィラー含有電荷輸送層１３には、必要に応じて各種添加剤を添加してもよい。すなわち、成膜性、可撓性または表面平滑性を向上させるために、可塑剤またはレベリング剤などをフィラー含有電荷輸送層１３に添加してもよい。
【０１７１】
上記可塑剤としては、たとえばフタル酸エステルなどの二塩基酸エステル、脂肪酸エステル、リン酸エステル、塩素化パラフィンおよびエポキシ型可塑剤などを挙げることができる。
【０１７２】
また、上記レベリング剤としては、たとえばシリコーン系レベリング剤などを挙げることができる。
【０１７３】
フィラー含有電荷輸送層１３は、電荷発生層１２を塗布によって形成する場合と同様に、たとえば適当な溶媒中に、電荷輸送材料、結着樹脂、フィラー粒子、ならびに必要な場合には前記の添加剤を溶解または分散させて電荷輸送層用塗布液を調製し、得られた塗布液を電荷発生層１２上に塗布することによって形成される。表面側電荷輸送層１４も、フィラー粒子２を用いないこと以外は同様にして形成することができる。
【０１７４】
電荷輸送層用塗布液の溶剤としては、たとえばベンゼン、トルエン、キシレンおよびモノクロルベンゼンなどの芳香族炭化水素、ジクロロメタンおよびジクロロエタンなどのハロゲン化炭化水素、テトラヒドロフラン、ジオキサンおよびジメトキシメチルエーテルなどのエーテル類、ならびにＮ,Ｎ−ジメチルホルムアミドなどの非プロトン性極性溶媒などを挙げることができる。これらの溶媒は、１種が単独で使用されてもよく、また２種以上が混合されて使用されてもよい。
【０１７５】
また上記の溶媒に、必要に応じてアルコール類、アセトニトリルまたはメチルエチルケトンなどの溶媒をさらに加えて使用することもできる。これらの溶剤の中でも、地球環境に対する配慮から、非ハロゲン系有機溶剤が好適に用いられる。
【０１７６】
電荷輸送層用塗布液の塗布方法としては、スプレイ法、バーコート法、ロールコート法、ブレード法、リング法および浸漬塗布法などを挙げることができる。これらの塗布方法の中でも、特に浸漬塗布法は、前記のように種々の点で優れているので、フィラー含有電荷輸送層１３を形成する場合にも多く利用されている。
【０１７７】
フィラー含有電荷輸送層１３の膜厚は、１μｍ以上２０μｍ以下であることが好ましく、より好ましくは５μｍ以上１５μｍ以下である。
【０１７８】
（表面側電荷輸送層）
表面側電荷輸送層１４は、フィラー粒子２を含まないことと、後述する弾性仕事率ηＨＵの好ましい範囲が規定されていること以外は、フィラー含有電荷輸送層１３と同様である。
【０１７９】
弾性仕事率ηＨＵについて説明する。
固体材料に荷重が負荷された場合、押し込み中に費やされる機械的仕事量Ｗｔｏｔａｌは、その一部だけが塑性変形仕事量Ｗｐｌａｓｔとして使われ、残りは荷重除去時の弾性回復仕事量（弾性変形仕事量）Ｗｅｌａｓｔとして解放される。また、弾性回復仕事量（弾性変形仕事量）Ｗｅｌａｓｔには、瞬時弾性変形成分と遅延弾性変形成分とが含まれる。弾性仕事率ηＨＵは材料の粘弾性を表し、特に弾性回復に寄与するパラメータである。
【０１８０】
本実施の形態における弾性仕事率ηＨＵは、以下の通り求められる。図５は、表面側電荷輸送層１４に付与する荷重と、押し込み深さとを示すグラフである。図５に示すヒステリシスライン８は、感光体１の表面に押込み荷重負荷を開始して予め定める押込み最大荷重Ｆｍａｘに達するまでの押込み過程（Ａ→Ｂ）、押込み最大荷重Ｆｍａｘで一定時間ｔ保持する負荷荷重保持過程（Ｂ→Ｃ）、除荷を開始して荷重零（０）に達して除荷を完了するまでの除荷過程（Ｃ→Ｄ）の変形（押込み深さ変化）履歴を示す。
【０１８１】
このヒステリシスライン８のうち、機械的仕事量ＷｔｏｔａｌはＷ＝∫Ｆｄｈであるので、荷重増大中の押し込み深さ曲線（Ａ→Ｂ）と押し込み深さｈ１で囲まれる面積で表される。その内の弾性回復仕事量Ｗｅｌａｓｔは荷重除去中の押し込み深さ曲線（Ｃ→Ｄ）と押し込み深さｈ２で囲まれる面積で表される。この仕事量の比率が弾性仕事率ηＨＵであり、式（２）によって表される。
ηＨＵ（％）＝Ｗｅｌａｓｔ／Ｗｔｏｔａｌ×１００                …（２）
ただし、Ｗｔｏｔａｌ＝Ｗｅｌａｓｔ＋Ｗｐｌａｓｔ
【０１８２】
このような弾性仕事率ηＨＵは、たとえばフィッシャースコープＨ１００Ｖによって求めることができる。
【０１８３】
本実施形態において、表面側電荷輸送層１４の弾性仕事率ηＨＵは、温度２５℃、相対湿度５０％の環境下で、表面に押込み最大荷重５ｍＮを負荷した場合の弾性仕事率ηＨＵであり、４７％以上であることが好ましい。
【０１８４】
表面側電荷輸送層１４の弾性仕事率ηＨＵを限定する理由について説明する。
表面側電荷輸送層１４は、樹脂および前記一般式（１）で表されるエナミン化合物のような低分子物質の混合物から成るので完全な塑性体に成りえず、必ずいくらか弾性成分を含んでいる。弾性仕事率ηＨＵが小さくなる方向とは、外部応力が加わったときの弾性回復が小さい、つまり塑性体に近づくと考えられる。
【０１８５】
弾性仕事率ηＨＵが４７％未満では、外部応力に対して弾性回復が小さく加わった力がそのまま表面の変形につながりやすく、磨耗やきずを引き起こしやすくなる。さらに、荷重を負荷する物質によっては感光体表面の変形が少ないまでもたとえばクリーニングブレードの反転などが起こりやすくなる。したがって、表面側電荷輸送層１４の弾性仕事率ηＨＵを、４７％以上を好適とした。
【０１８６】
表面側電荷輸送層１４の膜厚は、１μｍ以上２０μｍ以下であることが好ましく、より好ましくは５μｍ以上１５μｍ以下である。
【０１８７】
フィラー含有電荷輸送層１３および表面側電荷輸送層１４からなる電荷輸送層１５の膜厚は、５μｍ以上４０μｍ以下、好ましくは１０μｍ以上３０μｍ以下である。電荷輸送層１５の膜厚が５μｍ未満であると、帯電保持能が低下する。電荷輸送層１５の膜厚が５０μｍを超えると、感光体１の解像度が低下する。したがって、電荷輸送層１５の膜厚の膜厚の好適な範囲を５μｍ以上４０μｍ以下とした。
【０１８８】
（電子受容物質および増増剤）
電荷発生層１２、フィラー含有電荷輸送層１３および表面側電荷輸送層１４からなる感光層２５の各層には、感度の向上を図り、さらに繰返し使用による残留電位の上昇および疲労などを抑えるために、電子受容物質および色素などの増感剤を１種または２種以上添加してもよい。
【０１８９】
電子受容物質としては、たとえば無水コハク酸、無水マレイン酸、無水フタル酸、４−クロルナフタル酸無水物などの酸無水物、テトラシアノエチレン、テレフタルマロンジニトリルなどのシアノ化合物、４−ニトロベンズアルデヒドなどのアルデヒド類、アントラキノン、１−ニトロアントラキノンなどのアントラキノン類、２,４,７−トリニトロフルオレノン、２,４,５,７−テトラニトロフルオレノンなどの多環もしくは複素環ニトロ化合物、またはジフェノキノン化合物などの電子吸引性材料などを用いることができる。またこれらの電子吸引性材料を高分子化したものなどを用いることもできる。
【０１９０】
色素としては、たとえばキサンテン系色素、チアジン色素、トリフェニルメタン色素、キノリン系顔料または銅フタロシアニンなどの有機光導電性化合物を用いることができる。これらの有機光導電性化合物は光学増感剤として機能する。
【０１９１】
（酸化防止剤および紫外線吸収剤）
感光層２５の各層には、酸化防止剤または紫外線吸収剤などを添加してもよい。特に電荷輸送層１５には、酸化防止剤または紫外線吸収剤などを添加することが好ましく、各層を塗布によって形成する際の塗布液の安定性を高めることができる。さらに、電荷輸送層１５には、酸化防止剤を添加するのが特に好ましい。この酸化防止剤の電荷輸送層への添加により、オゾン、窒素酸化物などの酸化性ガスに対する感光層の劣化を低減することができる。
【０１９２】
上記酸化防止剤としては、フェノール系化合物、ハイドロキノン系化合物、トコフェロール系化合物またはアミン系化合物などが挙げられる。これらの中でも、ヒンダードフェノール誘導体もしくはヒンダードアミン誘導体、またはこれらの混合物が好適に用いられる。
【０１９３】
（２）第２実施形態
図６は、本発明の第２形態である感光体３の構成を示す断面図である。図６は、感光体３を、その軸線方向に垂直な方向からみたものである。本実施形態の感光体３は、第１実施形態の感光体１に類似し、対応する部分については同一の参照符号を付してその説明を省略する。
【０１９４】
感光体３において注目すべき点は、導電性基体１１と感光層２５との間に、中間層１６が設けられていることである。
【０１９５】
導電性基体１１と感光層２５との間に中間層１６がない場合、導電性基体１１から感光層２５に電荷が注入され、感光層２５の帯電性が低下し、露光によって消去されるべき部分以外の表面電荷が減少し、画像にかぶりなどの欠陥が発生することがある。特に、反転現像プロセスを用いて画像を形成する場合には、露光によって表面電荷の減少した部分にトナーが付着してトナー画像が形成されるので、露光以外の要因で表面電荷が減少すると、白地にトナーが付着し微小な黒点が形成される黒ぽちと呼ばれる画像のかぶりが発生し、画質の著しい劣化の生じることがある。
【０１９６】
導電性基体１１と感光層２５との間に中間層１６がない場合、導電性基体１１または感光層２５の欠陥に起因して微小な領域での帯電性の低下が生じ、黒ぽちなどの画像のかぶりが発生し、著しい画像欠陥を生じることがある。
【０１９７】
本実施形態である感光体３では、前記のように導電性基体１１と感光層２５との間に中間層１６が設けられているので、導電性基体１１からの感光層２５への電荷の注入を防止することができる。したがって、感光層２５の帯電性の低下を防ぐことができ、露光によって消去されるべき部分以外の表面電荷の減少を抑え、画像にかぶりなどの欠陥が発生することを防止することができる。
【０１９８】
さらに中間層１６を設けることによって、導電性基体１１表面の凸凹を被覆して均一な表面を得ることができるので、感光層２５の成膜性を高めることができる。また感光層２５の導電性基体１１からの剥離を抑え、導電性基体１１と感光層２５との接着性を向上させることができる。
以下、中間層の構成について詳細に記載する。
【０１９９】
（中間層）
中間層１６には、各種樹脂材料から成る樹脂層またはアルマイト層などが用いられる。
【０２００】
上記樹脂層を構成する樹脂材料としては、ポリエチレン樹脂、ポリプロピレン樹脂、ポリスチレン樹脂、アクリル樹脂、塩化ビニル樹脂、酢酸ビニル樹脂、ポリウレタン樹脂、エポキシ樹脂、ポリエステル樹脂、メラミン樹脂、シリコーン樹脂、ポリビニルブチラール樹脂、ポリビニルピロリドン樹脂、ポリアクリルアミド樹脂およびポリアミド樹脂などの樹脂、ならびにこれらの樹脂を構成する繰返し単位のうちの２つ以上を含む共重合体樹脂などを挙げることができる。また、カゼイン、ゼラチン、ポリビニルアルコール、セルロース、ニトロセルロースおよびエチルセルロースなども挙げられる。これらの樹脂の中でも、ポリアミド樹脂を用いることが好ましく、特にアルコール可溶性ナイロン樹脂を用いることが好ましい。
【０２０１】
好ましいアルコール可溶性ナイロン樹脂としては、たとえば６−ナイロン、６,６−ナイロン、６,１０−ナイロン、１１−ナイロン、２−ナイロンおよび１２−ナイロンなどを共重合させた、いわゆる共重合ナイロン、ならびにＮ−アルコキシメチル変性ナイロンおよびＮ−アルコキシエチル変性ナイロンのように、ナイロンを化学的に変性させた樹脂などを挙げることができる。
【０２０２】
中間層１６は、金属酸化物粒子などの粒子を含有してもよい。中間層１６に金属酸化物粒子を含有させることによって、中間層１６の体積抵抗値を調節し、導電性基体１１からの感光層２５への電荷の注入を防止する効果を高めることができるとともに、各種の環境下において感光体の電気特性を維持することができる。
【０２０３】
金属酸化物粒子としては、たとえば酸化チタン、酸化アルミニウム、水酸化アルミニウムおよび酸化錫などの粒子を挙げることができる。
【０２０４】
中間層１６は、たとえば上記の樹脂を適当な溶剤中に溶解または分散させて中間層用塗布液を調製し、この塗布液を導電性基体１１の表面に塗布することによって形成される。中間層１６に前記の金属酸化物粒子などの粒子を含有させる場合には、たとえば前記の樹脂を適当な溶剤に溶解させて得られる樹脂溶液中に、これらの該金属酸化物粒子を分散させて中間層用塗布液を調製し、この塗布液を導電性基体１１の表面に塗布することによって中間層１６を形成することができる。
【０２０５】
中間層用塗布液の溶剤には、水もしくは各種有機溶剤、またはこれらの混合溶剤が用いられる。たとえば、水、メタノール、エタノールもしくはブタノールなどの単独溶剤、または水とアルコール類、２種類以上のアルコール混液、アセトンもしくはジオキソランなどとアルコール類、ジクロロエタン、クロロホルムもしくはトリクロロエタンなどのハロゲン系有機溶剤とアルコール類などの混合溶剤が用いられる。これらの溶剤の中でも、地球環境に対する配慮から、非ハロゲン系有機溶剤が好適に用いられる。
【０２０６】
前記の粒子を樹脂溶液中に分散させる方法としては、ボールミル、サンドミル、アトライタ、振動ミル、超音波分散機またはペイントシェーカーなどを用いる一般的な方法を使用することができる。
【０２０７】
中間層用塗布液中において、樹脂および金属酸化物の合計重量Ｃと、中間層用塗布液に使用されている溶剤の重量Ｄとの比率Ｃ／Ｄは、１／９９〜４０／６０であることが好ましく、より好ましくは２／９８〜３０／７０である。また樹脂の重量Ｅと金属酸化物の重量Ｆとの比率Ｅ／Ｆは、９０／１０〜１／９９であることが好ましく、より好ましくは７０／３０〜５／９５である。
【０２０８】
中間層用塗布液の塗布方法としては、スプレイ法、バーコート法、ロールコート法、ブレード法、リング法および浸漬塗布法などを挙げることができる。これらの中でも、特に浸漬塗布法は、前記のように、比較的簡単で、生産性および原価の点で優れているので、中間層１６を形成する場合にも多く利用されている。
【０２０９】
中間層１６の膜厚は、０.０１μｍ以上２０μｍ以下であることが好ましく、より好ましくは０.０５μｍ以上１０μｍ以下である。
【０２１０】
中間層１６の膜厚が０.０１μｍよりも薄いと、実質的に中間層１６として機能しなくなり、導電性基体１１の凸凹を被覆して均一な表面性を得ることができず、導電性基体１１からの感光層２５への電荷の注入を防止することができなくなり、感光層２５の帯電性の低下が生じる。中間層１６の膜厚を２０μｍよりも厚くすることは、中間層１６を浸漬塗布法によって形成する場合に、中間層１６の形成が困難になるとともに、中間層１６上に感光層２５を均一に形成することができず、感光体の感度が低下するので好ましくない。したがって、中間層１６の膜厚の好適な範囲を、０.０１μｍ以上２０μｍ以下とした。
【０２１１】
（乾燥工程）
以上のような電荷発生層１２、フィラー含有電荷輸送層１３、表面側電荷輸送層１４、中間層１６などを作製する場合、これらの層を乾燥させる乾燥工程が行われることが好ましい。
【０２１２】
感光体の乾燥温度としては、約５０℃〜１４０℃が適当であり、特に約８０℃〜１３０℃の範囲が好ましい。感光体の乾燥温度が約５０℃未満では乾燥時間が長くなり、また、乾燥温度が約１４０℃を越えると、繰返し使用時の電気的特性が悪くなり感光体を使用して得られる画像も劣化する。
【０２１３】
２、画像形成装置
図７は、本発明の実施の一形態である画像形成装置３０の構成を簡略化して示す図である。図７に示す画像形成装置３０は、感光体１を搭載するレーザプリンタである。
【０２１４】
画像形成装置３０であるレーザプリンタ３０は、感光体１、半導体レーザ３１、回転多面鏡３２、結像レンズ３４、ミラー３５、帯電手段であるコロナ帯電器３６、現像手段である現像器３７、転写紙カセット３８、給紙ローラ３９、レジストローラ４０、転写手段である転写帯電器４１、分離帯電器４２、搬送ベルト４３、定着器４４、排紙トレイ４５およびクリーニング手段であるクリーナ４６を含んで構成される。なお、上記の半導体レーザ３１、回転多面鏡３２、結像レンズ３４およびミラー３５は、露光手段４９を構成する。半導体レーザ３１からは、単色光３３としてレーザ光３３が照射される。
【０２１５】
感光体１は、図示しない駆動手段によって矢符４７の方向に回転可能なようにレーザプリンタ３０に搭載される。半導体レーザ３１から出射されるレーザ光３３は、回転多面鏡３２によって感光体１の表面に対してその長手方向（主走査方向）に繰返し走査される。結像レンズ３４は、レーザ光３３をミラー３５で反射させて感光体１の表面に結像させて露光させる。感光体１を回転させながらレーザ光３３を前記のように走査して結像させることによって、感光体１の表面に画像情報に対応する静電潜像が形成される。
【０２１６】
前記のコロナ帯電器３６、現像器３７、転写帯電器４１、分離帯電器４２よびクリーナ４６は、矢符４７で示す感光体１の回転方向上流側から下流側に向ってこの順序で設けられる。
【０２１７】
また、コロナ帯電器３６は、レーザ光３３の結像点よりも感光体１の回転方向上流側に設けられ、感光体１の表面を均一に帯電させる。したがって、レーザ光３３が、均一に帯電された感光体１表面を露光することになり、レーザ光３３によって露光された部位の帯電量と露光されなかった部位の帯電量とに差異が生じて前記の静電潜像が形成される。
【０２１８】
現像器３７は、レーザ光３３の結像点よりも感光体１の回転方向下流側に設けられ、感光体１表面に形成された静電潜像にトナーを供給し、静電潜像をトナー像として現像する。転写紙カセット３８に収容される転写紙４８は、給紙ローラ３９によって１枚ずつ取出され、レジストローラ４０によって感光体１への露光と同期して転写帯電器４１に与えられる。転写帯電器４１によって、トナー像が転写紙４８に転写される。転写帯電器４１に近接して設けられる分離帯電器４２は、トナー像が転写された転写紙を除電して感光体１から分離する。
【０２１９】
感光体１から分離された転写紙４８は、搬送ベルト４３によって定着器４４に搬送され、定着器４４によってトナー像が定着される。このようにして画像が形成された転写紙４８は、排紙トレイ４５に向けて排紙される。なお分離帯電器４２によって転写紙４８が分離された後、さらに回転を続ける感光体１は、その表面に残留するトナーおよび紙粉などの異物がクリーナ４６によって清掃される。クリーナ４６によってその表面が清掃された感光体１は、クリーナ４６と共に設けられる図示しない除電ランプによって除電された後、さらに回転され、前記の感光体１の帯電から始まる一連の画像形成動作が繰返される。
【０２２０】
本発明の画像形成装置は、図７に示す画像形成装置の構成に限定されるものではなく、上記感光体を使用することができるものであれば、モノクロ、カラーを問わず、電子写真プロセスを利用する種々のプリンタ、複写機、ファクシミリ、複合機などであり得る。
【実施例】
【０２２１】
（フィラー粒子の平均１次粒子径）
フィラー粒子の平均１次粒子径は、透過型電子顕微鏡を用いて１００個のフィラー粒子の１次粒子径（定方向径）を計測し、その算術平均とした。
【０２２２】
（実施例１）
＜電荷発生材料の作製＞
ｏ−フタロジニトリル４０ｇ、四塩化チタン１８ｇ、α−クロロナフタレン５００ｍｌを窒素雰囲気下２００〜２５０℃で３時間加熱撹拌して反応させ、１００〜１３０℃まで放冷後、熱時濾過し、１００℃に加熱したα−クロロナフタレン２００ｍｌで洗浄してジクロロチタニウムフタロシアニン粗生成物を得た。
【０２２３】
この粗生成物を、室温にてα−クロロナフタレン２００ｍｌ、次いでメタノール２００ｍｌで洗浄後、さらにメタノール５００ｍｌ中で１時間熱懸洗を行う。濾過後、得られた粗生成物を、水５００ｍｌ中で、ｐＨが６〜７になるまで、熱懸洗を繰り返した。その後、乾燥してオキソチタニルフタロシアニン中間結晶を得た。さらに、この結晶を、メチルエチルケトンに混合し、ペイントシェーカー装置により直径２ｍｍのガラスビーズと共にミリング処理し、メタノールで洗浄した後、乾燥することで、図３に示すような回折ピークを有する結晶性のオキソチタニルフタロシアニン（オキソチタニルフタロシアニン結晶）を得た。
【０２２４】
＜電荷発生層の形成＞
得られたオキソチタニルフタロシアニン結晶１．８重量部と、ブチラール樹脂（積水化学社製：エスレックＢＸ−１）１．２重量部と、ポリジメチルシロキサン−シリコーンオイル（信越化学社製：ＫＦ−９６）０．０６重量部と、ジメトキシエタン８７．３重量部と、シクロヘキサノン９．７重量部とを混合し（混合比率＝９０／１０）、ペイントシェーカーにて分散して電荷発生層用塗布液：３Ｌ（リットル）を調整した。この塗布液を塗布槽に満たし、アルミニウム製導電性基体を浸漬後引上げ、自然乾燥して層厚０．３μm の電荷発生層を形成した。
【０２２５】
＜フィラー含有電荷輸送層の形成＞
ポリカーボネート樹脂（ＴＳ２０４０：帝人化成社製）４４重量部およびシリカ微粒子（平均１次粒子径：１１５ｎｍ、ＴＧ−Ｃ１９０：キャボット・スペシャルティ・ケミカルズ製）４４重量部をテトラヒドロフラン１８１．４重量部に混合して、メディアとしてＺｒＯ２ビーズ(φ３ｍｍ)を用いるボールミルで５時間分散処理してフィラー含有電荷輸送層用一次分散塗布液：４００ｇを調製した。なお、この段階でフィラー粒子が均一に分散し、上記シリカの１次粒子径に対応する分散状態が保持されていることを、粒度分布測定装置（ＵＰＡ-１５０、日機装）を用いて確認した。
【０２２６】
次に、電荷輸送材料として前述の表９に示す例示化合物（Ｎｏ．６１のエナミン化合物）１１３重量部、ポリカーボネート樹脂（ＴＳ２０４０）１８６．４重量部をテトラヒドロフラン１１１８重量部に混合して溶解した。この溶液１.９８Ｋｇに前記フィラー含有電荷輸送層用一次分散塗布液３２０ｇを混合し、１５時間撹拌処理してフィラー含有電荷輸送層用二次分散塗布液を調製した。
【０２２７】
この塗布液を、浸漬塗布法にて、先に形成した電荷発生層上に塗布し、熱処理後、層厚１０μｍとなるようにフィラー含有電荷輸送層を形成した。このフィラー含有電荷輸送層でも、シリカの１次粒子径に対応する分散状態が保持されていた。
【０２２８】
フィラー含有電荷輸送層においてシリカの１次粒子径に対応する分散状態が保持されているか否かは、ＦＩＢ（Ｆｏｃｕｓｅｄ  Ｉｏｎ  Ｂｅａｍ、収束イオンビーム、Ｑｕａｎｔａ２００３Ｄ、ＦＥＩ社製）またはウルトラミクロトーム（ＲＭ２２６５、ライカ製）を用いて、実施例１の感光体から超薄膜切片（厚さ２００ｎｍ）を作製し、ＴＥＭ（Ｔｒａｎｓｍｉｓｓｉｏｎ  Ｅｌｅｃｔｒｏｎ  Ｍｉｃｒｏｓｃｏｐｅ）により、超薄膜切片のフィラー含有電荷輸送層にあたる部分を観察して、画像処理ソフト（ニレコ社製画像処理解析装置、Ｌｕｚｅｘ ＡＰ、Ａｄｏｂｅ製Ｐｈｏｔｏｓｈｏｐ６．０）で解析することで確認した。なお、後の実施例２〜１３の感光体でも同様の方法で、フィラー含有電荷輸送層において、フィラー粒子の１次粒子径に対応する分散状態が保持されていることを確認した。
【０２２９】
＜表面側電荷輸送層の形成＞
電荷輸送材料として前述の表９に示す例示化合物（Ｎｏ．６１のエナミン化合物）５重量部と、バインダ樹脂としてポリカーボネート樹脂（ＴＳ２０４０）９重量部と、酸化防止剤としてスミライザーＢＨＴ（住友化学株式会社製）０．０５重量部とを混合し、テトラヒドロフラン４７重量部を溶剤として表面側電荷輸送層用塗布液を調製した。
【０２３０】
この塗布液を、浸漬塗布法にて、先に形成したフィラー含有電荷輸送層上に塗布し、温度１３０℃で１時間熱処理してトータル層厚が２６μｍの表面側電荷輸送層を形成した。このようにして、実施例１の感光体を作製した。
【０２３１】
作製した感光体は、後述する複写機に搭載し、７８０ｎｍのレーザ書き込み光源を用いて評価をおこなった。この際フルデューティ露光時の感光体表面での単一ビーム径は、≒６０μ（１／ｅ２で評価）であることを前もって実測した。
【０２３２】
（実施例２）
酸化チタン（商品名：タイベークＴＴＯ−Ｄ−１、石原産業株式会社製）３重量部および市販のポリアミド樹脂（商品名：アミランＣＭ８０００、東レ株式会社製）２重量部を、メチルアルコール２５重量部に加え、ペイントシェーカーにて８時間分散処理し、中間層形成用塗工液３リットルを調製した。得られた中間層用塗布液を塗布槽に満たし、アルミニウム製導電性基体を浸漬後引上げ、自然乾燥して層厚１μｍの中間層を形成した。
【０２３３】
中間層の上に、実施例１と同様にして、電荷発生層、フィラー含有電荷輸送層および表面側電荷輸送層を順次形成し、実施例２の感光体を作製した。
【０２３４】
（実施例３）
フィラー含有電荷輸送層および表面側電荷輸送層の形成に用いる電荷輸送材料として、例示化合物Ｎｏ．６１のエナミン化合物の代わりに、表１に示す例示化合物Ｎｏ．１のエナミン化合物を用いること以外は実施例２と同様にして、実施例３の感光体を作製した。
【０２３５】
（実施例４）
フィラー含有電荷輸送層および表面側電荷輸送層の形成に用いる電荷輸送材料として、例示化合物Ｎｏ．６１のエナミン化合物の代わりに、表１６に示す例示化合物Ｎｏ．１０６のエナミン化合物を用いること以外は実施例２と同様にして、実施例４の感光体を作製した。
【０２３６】
（実施例５）
表面側電荷輸送層の形成に用いる電荷輸送材料として、例示化合物Ｎｏ．６１のエナミン化合物の代わりに、表１６に示す例示化合物Ｎｏ．１０６のエナミン化合物を用いること以外は実施例２と同様にして、実施例５の感光体を作製した。
【０２３７】
（実施例６）
実施例２で用いたシリカ微粒子の代わりに、平均１次粒子径が３００ｎｍのシリカ微粒子（ＳＯ−Ｅ１、アドマテックス製）を用いたこと以外は実施例２と同様にして、実施例６の感光体を作製した。
【０２３８】
（実施例７）
実施例２で用いたシリカ微粒子の代わりに、平均１次粒子径が６５ｎｍのシリカ微粒子（ＴＧ−Ｃ３９０、キャボット・スペシャルティ・ケミカルズ製）を用いたこと以外は実施例２と同様にして、実施例７の感光体を作製した。
【０２３９】
（実施例８）
実施例２で用いたシリカ微粒子の代わりに、ポリテトラフルオロエチレン微粒子（ＰＴＦＥ、平均１次粒子径：３００ｎｍ、ルブロンＬ-２、ダイキン工業株式会社製）を用いたこと以外は実施例２と同様にして、実施例８の感光体を作製した。
【０２４０】
（実施例９）
実施例２と同様にして、中間層および電荷発生層を、アルミニウム製導電性基体上に形成した。
【０２４１】
＜フィラー含有電荷輸送層の作製＞
ポリカーボネート樹脂（ＴＳ２０４０、帝人化成社製）２．６重量部およびシリカ微粒子（平均１次粒子径：１１５ｎｍ、ＴＧ−Ｃ１９０：キャボット・スペシャルティ・ケミカルズ製）２．６重量部をテトラヒドロフラン５６重量部に混合して、メディアとしてＺｒＯ２ビーズ(φ３ｍｍ)を用いるボールミルで５時間分散処理してフィラー含有電荷輸送層用一次分散塗布液を１２５ｇ調製した。なお、この段階でフィラー粒子が均一に分散し、上記シリカの１次粒子径に対応する分散状態が保持されていることを、粒度分布測定装置（ＵＰＡ-１５０、日機装）を用いて確認した。
【０２４２】
次に、電荷輸送材料として前述の表９に示す例示化合物Ｎｏ．６１のエナミン化合物１１３重量部、ポリカーボネート樹脂（ＴＳ２０４０）１８６．４重量部をテトラヒドロフラン１１１８重量部に混合して溶解した。この溶液１.９８Ｋｇに前記フィラー含有電荷輸送層用一次分散塗布液１００ｇを混合し、１５時間撹拌処理してフィラー含有電荷輸送層用二次分散塗布液を調製した。
【０２４３】
この塗布液を、浸漬塗布法にて、先に形成した電荷発生層上に塗布し、熱処理後、層厚１０μｍとなるようにフィラー含有電荷輸送層を形成した。
【０２４４】
＜表面電荷輸送層＞
電荷輸送材料として前述の表９に示す例示化合物Ｎｏ．６１のエナミン化合物５重量部と、バインダ樹脂としてポリカーボネート樹脂（ＴＳ２０４０）９重量部と、酸化防止剤としてスミライザーＢＨＴ（住友化学株式会社製）０．０５重量部とを混合し、テトラヒドロフラン４７重量部を溶剤として表面側電荷輸送層用塗布液を調製した。
【０２４５】
この塗布液を、浸漬塗布法にて、先に形成したフィラー含有電荷輸送層上に塗布し、温度１３０℃で１時間熱処理して、トータル層厚が２６μｍの表面側電荷輸送層を形成した。このようにして、実施例９の感光体を作製した。
【０２４６】
（実施例１０）
実施例２と同様にして、中間層および電荷発生層をアルミニウム製導電性基体上に形成した。
【０２４７】
＜フィラー含有電荷輸送層の作製＞
ポリカーボネート樹脂（ＴＳ２０４０：帝人化成社製）１００重量部およびシリカ微粒子（平均１次粒子径：１１５ｎｍ、ＴＧ−Ｃ１９０、キャボット・スペシャルティ・ケミカルズ製）１００重量部をテトラヒドロフラン５１７重量部に混合して、メディアとしてＺｒＯ２ビーズ(φ３ｍｍ)を用いるボールミルで５時間分散処理してフィラー含有電荷輸送層用一次分散塗布液を１．２５ｋｇ調製した。なお、この段階でフィラー粒子が均一に分散し、上記シリカの１次粒子径に対応する分散状態が保持されていることを、粒度分布測定装置（ＵＰＡ-１５０、日機装）を用いて確認した。
【０２４８】
次に、電荷輸送材料として前述の表９に示す例示化合物Ｎｏ．６１のエナミン化合物１１３重量部、およびポリカーボネート樹脂（ＴＳ２０４０）１８６．４重量部をテトラヒドロフラン１１１８重量部に混合して溶解した。この溶液１.９８Ｋｇに前記電荷輸送層用一次分散塗布液１ｋｇを混合し、１５時間撹拌処理してフィラー含有電荷輸送層用二次分散塗布液を調製した。
【０２４９】
この塗布液を、浸漬塗布法にて、先に形成した電荷発生層上に塗布し、熱処理後、層厚１０μｍとなるようにフィラー含有電荷輸送層を形成した。
【０２５０】
＜表面側電荷輸送層の作製＞
電荷輸送材料として前述の表９に示す例示化合物Ｎｏ．６１のエナミン化合物５重量部と、バインダ樹脂としてポリカーボネート樹脂（ＴＳ２０４０）９重量部と、酸化防止剤としてスミライザーＢＨＴ（住友化学株式会社製）０．０５重量部とを混合し、テトラヒドロフラン４７重量部を溶剤として表面側電荷輸送層用塗布液を調製した。
【０２５１】
この塗布液を、浸漬塗布法にて、先に形成した電荷輸送層上に塗布し、温度１３０℃で１時間熱処理してトータル層厚が２６μｍの表面側電荷輸送層を形成した。
このようにして、実施例１０の感光体を作製した。
【０２５２】
（実施例１１）
電荷発生材料として、実施例２で用いた電荷発生材料の代わりに、特開昭６４−１７０６６号公報に開示されている製造例にしたがって得られた、結晶のＸ線回折スペクトルが、ブラッグ角（２θ±０．２°）９．５°、９．７°、１１．６°、１４．９°、２４．０°、および２７．３°に強いピークを有するオキシチタニウムフタロシアニンを用いたこと以外は実施例２と同様にして、実施例１１の感光体を作製した。
【０２５３】
（実施例１２）
電荷発生材料として、実施例２で用いた電荷発生材料の代わりに、特開平５−１８８６１４号公報に開示されている製造例にしたがって得られた、結晶のＸ線回折スペクトルが、ブラッグ角（２θ±０．２°）９．６°、および２７．３°に強いピークを有するオキシチタニウムフタロシアニンを用いたこと以外は実施例２と同様にして、実施例１２の感光体を作製した。
【０２５４】
（実施例１３）
フィラー含有電荷輸送層および表面側電荷輸送層の形成に用いる電荷輸送材料として、例示化合物Ｎｏ．６１のエナミン化合物の代わりに、下記式（３）のブタジエン系化合物を用いたこと以外は実施例２と同様にして、実施例１３の感光体を作製した。
【０２５５】
【化３】
2013134374.tif 000037
【０２５６】
（比較例１）
実施例２と同様にして、中間層および電荷発生層をアルミニウム製導電性基体上に順次形成した。
【０２５７】
電荷輸送材料として前述の表９に示す例示化合物Ｎｏ．６１のエナミン化合物５重量部と、バインダ樹脂としてポリカーボネート樹脂（ＴＳ２０４０）９重量部と、酸化防止剤としてスミライザーＢＨＴ（住友化学株式会社製）０．０５重量部とを混合し、テトラヒドロフラン４７重量部を溶剤として電荷輸送層用塗布液を調製した。
【０２５８】
この塗布液を、浸漬塗布法にて、電荷発生層上に塗布し、温度１３０℃で１時間熱処理して、層厚が２６μｍの電荷輸送層を形成した。これによって、電荷輸送層として、フィラー粒子を含まない層が１層だけ形成された比較例１の感光体を作製した。
【０２５９】
（比較例２）
実施例２と同様にして、中間層および電荷発生層をアルミニウム製導電性基体上に順次形成した。
【０２６０】
ポリカーボネート樹脂（ＴＳ２０４０：帝人化成社製）４４重量部およびシリカ微粒子（平均１次粒子径：１１５ｎｍ、ＴＧ−Ｃ１９０、キャボット・スペシャルティ・ケミカルズ製）４４重量部をテトラヒドロフラン１８１．４重量部に混合して、メディアとしてＺｒＯ２ビーズ(φ３ｍｍ)を用いるボールミルで５時間分散処理して電荷輸送層用一次分散塗布液を４００ｇ調製した。なお、この段階でフィラー粒子が均一に分散し、上記シリカの１次粒子径に対応する分散状態が保持されていることを、粒度分布測定装置（ＵＰＡ-１５０、日機装）を用いて確認した。
【０２６１】
次に、電荷輸送材料として前述の表９に示す例示化合物Ｎｏ．６１のエナミン化合物１１３重量部、ポリカーボネート樹脂（ＴＳ２０４０）１８６．４重量部をテトラヒドロフラン１１１８重量部に混合して溶解した。この溶液１.９８Ｋｇに前記電荷輸送層用一次分散塗布液３２０ｇを混合し、１５時間撹拌処理して電荷輸送層用二次分散塗布液を調製した。
【０２６２】
この塗布液を、浸漬塗布法にて、先に形成した電荷発生層上に塗布し、温度１３０℃で１時間熱処理して、層厚が２６μｍの電荷輸送層を形成した。これによって、電荷輸送層として、フィラー粒子を含む層が１層だけ形成された比較例２の感光体を作製した。
【０２６３】
（比較例３）
実施例２と同様にして、中間層および電荷発生層をアルミニウム製導電性基体上に順次形成した。
【０２６４】
電荷輸送材料として前述の表９に示す例示化合物Ｎｏ．６１のエナミン化合物５重量部と、バインダ樹脂としてポリカーボネート樹脂（ＴＳ２０４０）９重量部と、酸化防止剤としてスミライザーＢＨＴ（住友化学株式会社製）０．０５重量部とを混合し、テトラヒドロフラン４７重量部を溶剤として電荷輸送層用塗布液を調製し、浸漬塗布法にて、先に形成した電荷発生層上に塗布し、熱処理後、層厚１３μｍとなるように電荷輸送層を形成した。
【０２６５】
さらにこの上に、ポリカーボネート樹脂（ＴＳ２０４０：帝人化成社製）４４重量部およびシリカ微粒子（平均１次粒子径：１１５ｎｍ、ＴＧ−Ｃ１９０：キャボット・スペシャルティ・ケミカルズ製）４４重量部をテトラヒドロフラン１８１．４重量部に混合して、メディアとしてＺｒＯ２ビーズ(φ３ｍｍ)を用いるボールミルで５時間分散処理して電荷輸送層用一次分散塗布液４００ｇを調製した。なお、この段階でフィラー粒子が均一に分散し、上記シリカの１次粒子径に対応する分散状態が保持されていることを、粒度分布測定装置（ＵＰＡ-１５０、日機装）を用いて確認した。
【０２６６】
次に、電荷輸送材料として前述の表９に示す例示化合物Ｎｏ．６１のエナミン化合物１１３重量部、ポリカーボネート樹脂（ＴＳ２０４０）１８６．４重量部をテトラヒドロフラン１１１８重量部に混合して溶解した。この溶液１.９８Ｋｇに前記電荷輸送層用一次分散塗布液３２０ｇを混合し、１５時間撹拌処理して電荷輸送層用二次分散塗布液を調製した。
【０２６７】
この塗布液を、浸漬塗布法にて、先に形成した電荷輸送層上に塗布し、温度１３０℃で１時間熱処理して、トータル層厚が２６μｍの電荷輸送層を形成した。これによって、表面側の電荷輸送層にフィラー粒子を含む比較例３の感光体を作製した。
【０２６８】
（比較例４）
実施例２で用いたシリカ微粒子の代わりに、平均１次粒子径が１μｍのシリカ微粒子（ＳＯ−Ｅ３、アドマテックス製）を用いたこと以外は実施例２と同様にして、比較例４の感光体を作製した。
【０２６９】
（比較例５）
実施例２で用いたシリカ微粒子の代わりに、平均１次粒子径が１７ｎｍのシリカ微粒子（ＴＳ６１０、キャボット・スペシャルティ・ケミカルズ製）を用いたこと以外は実施例２と同様にして、比較例５の感光体を作製した。
【０２７０】
（評価）
実施例１〜１３および比較例１〜５の各感光体を、試験用に改造したデジタル複写機ＭＸ−Ｃ３８１（シャープ株式会社製）に装着し、印字率６％のＡ４サイズチャートを用い１００,０００枚画像形成することによって、感度、耐刷性、および画像の高精細度について評価した。
【０２７１】
［電気特性評価］
上記の試験用複写機から現像器を取外し、代わりに現像部位に表面電位計（トレック・ジャパン社製：モデル３４４）を設けた。この複写機を用い、温度２５℃、相対湿度５０％の常温／常湿（Ｎ／Ｎ：Ｎｏｒｍａｌ Ｔｅｍｐｅｒａｔｕｒｅ／Ｎｏｒｍａｌ Ｈｕｍｉｄｉｔｙ）環境中において、レーザ光による露光を施さなかった場合の感光体の表面電位を−６００Ｖに調整し、その状態でレーザ光により黒ベタ印字を施した場合の感光体の表面電位を露光電位ＶＬ（Ｖ）として測定した。
【０２７２】
この露光電位ＶＬの絶対値が小さい程、高感度であると評価した。尚、表面電位の測定は、下記の耐刷性評価の実施前後で実施し、安定性指標とした。すなわち、初期、耐刷試験後ともに安定して露光電位ＶＬが低くなることが良好であるとした。
【０２７３】
また、耐刷試験後ドラムの偏磨耗による膜厚むらの確認のためドラム１周内の露光電位の電位差を測定し、ΔＶＬとした。
【０２７４】
[高精細性の評価]
実施例、比較例の感光体に対して、ハーフトーン画像（１ドット画像）を１２００×１２００ｄｐｉ解像度で形成し、この初期のハーフトーン画像について、光学顕微鏡を用いて、ドットの再現性、散逸状態、輪郭の先鋭度を観察することで、ドット形成状態（高精細性）を評価した。
【０２７５】
高精細性の評価基準は以下の通りである。
◎：極めて良好。ドット径が露光ビーム径を再現。ドットの輪郭は極めて鋭敏。トナーの飛び散り極小。
○：良好。ドット径が露光ビーム径をほぼ再現。ドットの輪郭は鋭敏。トナーの飛び散り小。
△：やや劣る。ドットの再現性あり。トナーの飛び散り増加しているが、実使用上問題ないレベル。
×：非常に悪い。ドットの再現性悪化。トナーの飛び散り多く、実使用上問題となるレベル。
【０２７６】
［画像濃度むらの評価］
耐刷試験後の感光体の画質の低下レベルを調査するため、耐刷試験後に形成したハーフトーン画像における濃度むら評価した。
【０２７７】
濃度むらの評価基準は、以下の通りである。
◎：極めて良好。ハーフトーン画像に濃度むらなし。良好な画像。
○：目視にて、ハーフトーン画像に濃度むらややあるが目立たず、実使用上問題とならないレベル。
×：目視にて、ハーフトーン画像に濃度むらあり。実使用上問題となるレベル。
【０２７８】
下記に、本評価に使用した感光体の種類ならびに評価結果のまとめを付す。
評価結果を表３３〜３６に示す。
【０２７９】
【表３３】
2013134374.tif 000038
【０２８０】
【表３４】
2013134374.tif 000039
【０２８１】
【表３５】
2013134374.tif 000040
【０２８２】
【表３６】
2013134374.tif 000041
【０２８３】
実施例１〜１３においては、長期間の繰り返し使用に対しても異常画像の発生が少なく、安定して高画質画像が得られる感光体およびそれを用いた画像形成装置を提供できることがわかった。
【０２８４】
実施例１において、高精細性を阻害していた粒上の黒ドットは、実施例２に示すとおり、中間層を設けることによって改善された。
【０２８５】
実施例３および実施例５の電荷輸送材料の変更においては、初期および耐刷試験後の電気特性および画像特性とも同等の性能が得られることを確認した。
【０２８６】
シリカ粒子の平均１次粒子径が３００ｎｍである実施例６、ＰＴＦＥの平均１次粒子径が３００ｎｍである実施例８、フィラー粒子の含有量が２０重量％である実施例１０では、初期電位と画像の高精細性の若干の悪化が確認され、フィラー粒子の平均１次粒子径が６５ｎｍである実施例７、フィラー粒子の含有量が１重量％である実施例９では、耐刷試験後の周方向電位むらΔＶＬおよび画像濃度むらが若干悪化した。
【０２８７】
また、実施例１１、１２に示す感光体で用いられる電荷発生層中の光導電材料は、実施例２で用いられる特定の光導電材料と比較してやや劣ることが確認された。
【０２８８】
実施例１３で用いた電荷輸送材料は、実施例１〜１２で用いられる特定の電荷輸送材料と比較してやや耐刷性が劣ることによる電位むら、画像濃度むらの悪化が確認された。
【０２８９】
比較例１〜５においては、感度およびその耐刷試験後の安定性、あるいは画質の高精細性に明らかな劣化傾向が確認された。
【０２９０】
比較例１では、フィラー粒子が含有されていないことにより、耐刷試験後の画像の偏磨耗による電位むらＶＬおよび画像濃度むらの悪化が見られた。
【０２９１】
フィラー粒子を電荷輸送層全体に含む比較例２では、感度の悪化が著しく、またフィラー粒子を表面層に含む比較例３では、感度悪化はないもの初期画像ボケおよび耐刷試験後のクリーニングブレード欠損によるクリーニング不良スジが画像濃度むらに見られた。
【０２９２】
フィラー粒子の平均１次粒子径が大きすぎる比較例４では、光散乱による感度の劣化および画像の高精細性の悪化が著しかった。また、フィラー粒子の平均１次粒子径が小さすぎる比較例５では、フィラー粒子を含有させる効果がみられず比較例１と同様な結果となった。
【符号の説明】
【０２９３】
１，３  感光体
２  フィラー粒子
１１  導電性基体
１２  電荷発生層
１３  電荷輸送層
１４  電荷輸送層
１５  感光層
【図１】
2013134374.tif 000043
【図２】
2013134374.tif 000044
【図３】
2013134374.tif 000045
【図４】
2013134374.tif 000046
【図５】
2013134374.tif 000047
【図６】
2013134374.tif 000048
【図７】
2013134374.tif 000049